(57)【要約】      （修正有）【課題】トリテルペノイドは、スクアレンの環化によって植物で生合成され、これらの天然分子は、医薬用途のための候補物質であるが、比較的弱い生物活性を示す。より高い効力を有する類似体の提供。【解決手段】粉末Ｘ線回折パターンが、Ｃｕ Ｋα放射線によるデータに基づいて、特定のピークを含む、図１に示される、、メチル２−シアノ−３，１２−ジオキソレアナ−１，９（１１）−ジエン−２８−オエート（ＣＤＤＯメチルエステル）無水和物結晶。該化合物は、例えば飽和メタノール溶液から製造でき、非結晶質のガラス質固体形態及び非水和結晶質形態を有する。ガラス質形態は、非水和結晶質形態と比べ、高い生物学的利用能を示し、一般に炎症に関連した種々の疾患状態の治療に使用される優れた候補物質である。他の抗癌剤と組み合わせて癌患者に投与又は、ｉＮＯＳ又はＣＯＸ２の過剰発現を特徴とする炎症に関係した疾患又は障害の治療に用いる。【選択図】図１
2018009001.tif 000002
【特許請求の範囲】
【請求項１】
粉末Ｘ線回折パターンが、Ｃｕ Ｋα放射線を用いて回折計で得られるデータに基づいて８．７８°２θ、１２．９４°２θ、１３．３５°２θ、１４．１８°２θ及び１７．４°２θ±０．２°２θにおけるピークを含むことを特徴とする、メチル２−シアノ−３，１２−ジオキソレアナ−１，９（１１）−ジエン−２８−オエート（ＣＤＤＯメチルエステル）無水和物結晶。
【請求項２】
粉末Ｘ線回折パターンが図１８で実質的に示されるパターンである、請求項１に記載のＣＤＤＯメチルエステル。
【請求項３】
示差走査熱量測定曲線が約１５７℃でのベースラインシフト及び約２２４℃での最大吸熱を含むことをさらに特徴とする、請求項１に記載のＣＤＤＯメチルエステル。
【請求項４】
示差走査熱量測定曲線が実質的に図３で示される曲線である、請求項３に記載のＣＤＤＯメチルエステル。
【請求項５】
治療有効量の請求項１に記載のＣＤＤＯメチルエステル及び１以上の医薬的に許容される固体担体を含む医薬組成物。
【請求項６】
ＣＤＤＯメチルエステルが微粉化され、医薬的に許容される固体担体が食用担体である、請求項５に記載の医薬組成物。
【請求項７】
慢性炎症に罹る患者の慢性炎症状態を治療するための医薬の製造における、請求項１に記載のＣＤＤＯメチルエステルの使用。
【請求項８】
粉末Ｘ線回折パターンが、Ｃｕ Ｋα放射線を用いて回折計で得られるデータに基づいて９．２５°２θ、１４．１７°２θ、１４．６２°２θ、１６．３２°２θ及び１７．１１°２θ±０．２°２θにおけるピークを含むことを特徴とする、ＣＤＤＯメチルエステルヘミベンゼネート結晶。
【請求項９】
図２３で実質的に示される示差走査熱量測定曲線を有することをさらに特徴とする、請求項８に記載のＣＤＤＯメチルエステルヘミベンゼネート結晶。
【発明の詳細な説明】
【技術分野】
【０００１】
本発明は、ＣＤＤＯメチルエステルの新規形態に関する。
【背景技術】
【０００２】
トリテルペノイドは、スクアレンの環化によって植物で生合成されている。これらの天然分子は、医薬用途のための候補物質であるが、比較的弱い生物活性を示す。従って、化学者は、高い効力を有する類似体を合成しようとしている（Ｈｏｎｄａら，１９９７＆１９９８）。
【０００３】
いくつかの合成類似体は、ＩＦＮ−γ又はＬＰＳによって刺激されたマクロファージにおけるｉＮＯＳ及びＣＯＸ−２のｄｅ  ｎｏｖｏ生成を抑制することが報告されている（Ｓｕｈら，１９９８；Ｈｏｎｄａら，２００２）。他の合成トリテルペノイド、２−シアノ−３，１２−ジオキソレアナ−１，９（１１）−ジエン−２８−オエート（ＣＤＤＯ）は、抗炎症活性及び抗増殖活性を示す（Ｈｏｎｄａら，１９９８＆２０００）。
【０００４】
ＣＤＤＯのメチルエステル（これは、メチル２−シアノ−３，１２−ジオキソレアナ−１，９（１１）−ジエン−２８−オエート（ＣＤＤＯメチルエステル）である）の研究により、Ｂｏｒｅら（２００２）は結晶構造を決定した。水和した形態において、水は、特定の結晶充填及び構造を発生させる相互作用を調整する。
【先行技術文献】
【非特許文献】
【０００５】
【非特許文献１】Honda, et al. , Bioorganic & Medicinal Chemistry Letters 1997, 7, 1623
【非特許文献２】Honda, et al , loc. cit. 1998, 8, 2711-14
【非特許文献３】Honda, et al., Bioorganic & Medicinal Chemistry Letters 2002, 12, 1027
【非特許文献４】Honda, et al., J. Med. Chem. 2000, 43, 1866
【非特許文献５】Bore, et al., Acta Cryst. 2002, C58, o199-o200
【発明の概要】
【０００６】
本発明の１つの実施形態において、ＣＤＤＯメチルエステルの非水和結晶形が提供される。非水和結晶形は、好ましくは、単位格子寸法ａ＝１４．２Å、ｂ＝１４．２Å、及びｃ＝８１．６Åを有するＰ４３２１２の空間群を有する。本発明は、（ｉ）治療有効量のＣＤＤＯメチルエステルの非水和結晶形及び（ｉｉ）食用担体を含んで成る固体投与形態の医薬組成物も意図する。
【０００７】
さらに、本発明は、図２Ｃに示されるように、約１３．５°２θにおいてハローピークを有する粉末Ｘ線回折パターン、及びガラス転移温度（Ｔｇ）を有するＣＤＤＯメチルエステルのガラス質固体形態においても具体化される。特定の実施形態において、Ｔｇは約１２０℃〜１３５℃である。他の実施形態において、Ｔｇは約１２５℃〜約１３０℃である。ＣＤＤＯメチルエステルのガラス質固体形態は、図２８と同様の約５Å〜約２０Åにおけるピークを有するＰＤＦスペクトルを有しうる。
【０００８】
さらに本発明は、（ｉ）治療有効量のＣＤＤＯメチルエステルのガラス質固体形態、及び（ｉｉ）食用担体を含んで成る固体剤形の医薬組成物も提供する。これに関連して、本発明は、そのような医薬組成物を癌患者に投与することを含んで成る癌患者の治療法も意図する。本発明は、他の抗癌剤と組み合わせてＣＤＤＯメチルエステルのガラス質形態を投与することも意図する。例えば、抗癌剤はゲムシタビンであってよく、癌は膵臓癌であってよい。本発明は同様に、急性又は慢性の酸化性ストレス及び炎症に関係した疾患又は障害、特に、誘導型一酸化窒素シンターゼ（ｉＮＯＳ）又は誘導シクロオキシゲナーゼ（ＣＯＸ ２）の過剰発現を部分的に特徴とする疾患又は障害の治療法も含む。
【０００９】
さらに、本発明は、表１８に示されている特徴的なピークを有する粉末Ｘ線回折パターン及び図２４に示されるＤＳＣパターンを有するＣＤＤＯメチルエステルのジメタノール溶媒和形態にも関する。本発明により、ジメタノール溶媒和形態は、ＣＤＤＯメチルエステルのガラス質固体形態を製造するための中間体として使用しうる。ジメタノール溶媒和形態を介したＣＤＤＯメチルエステルのガラス質固体形態の製造法は、ＣＤＤＯメチルエステルのジメタノール溶媒和形態の調製及び該ジメタノール溶媒和形態の乾燥を含んで成る。
【００１０】
他の実施形態によれば、本発明は、ＣＤＤＯメチルエステルジメタノレートの結晶を成長させる方法に関し、該方法は、無水温メタノール中の精製ＣＤＤＯメチルエステルの溶液を調製し、その温溶液を冷メタノールの容器に添加し、得られた結晶を濾過することを含んで成る。
【００１１】
他の実施形態によれば、本発明は、（ｉ）治療有効量のＣＤＤＯメチルエステル、及び（ｉｉ）ガラス形成剤である賦形剤を含んで成り、Ｔｇを有する医薬組成物に関する。
【００１２】
賦形剤は、例えば、（Ａ）炭水化物、炭水化物誘導体又は炭水化物ポリマー、（Ｂ）合成有機ポリマー、（Ｃ）有機酸塩、（Ｄ）タンパク質、ポリペプチド又はペプチド及び（Ｅ）高分子量多糖から成る群より選択しうる。合成有機ポリマー賦形剤の種類の例は、ヒドロキシプロピルメチルセルロース、例えば、ヒドロキシプロピルメチルセルロースフタレートエステル、ポリ[１−（２−オキソ−１−ピロリジニル）エチレン又はそのコポリマー、例えばＰＶＰ／ＶＡ、及びメタクリル酸コポリマー、例えばメタクリル酸−エチルアクリレートコポリマー（１：１）である。
【００１３】
これに関する他の賦形剤は、１−ビニル−２−ピロリドン−ビニルアセテートコポリマー（３：２）であるコポビドンである。
【図面の簡単な説明】
【００１４】
【図１】図１は、ＣＤＤＯメチルエステルの化学構造を示す。
【図２】図２は、形態Ａ（上）及び形態Ｂ（下）のＸＲＰＤパターンを示す。上から下へ：非微粉化形態Ａ、微粉化形態Ａ、及び形態Ｂ。
【図３】図３は、ＣＤＤＯメチルエステル（形態Ａ）のＤＳＣ及びＴＧ曲線を示す。
【図４−１】図４は、形態Ａ（非微粉化）のホットステージ分析（ｈｏｔ  ｓｔａｇｅ  ａｎａｌｙｓｉｓ）を示す。
【図４−２】図４は、形態Ａ（非微粉化）のホットステージ分析（ｈｏｔ  ｓｔａｇｅ  ａｎａｌｙｓｉｓ）を示す。
【図５】図５は、形態Ａ（非微粉化）の動的蒸気収着等温線を示す。
【図６−１】図６は、形態Ａ（非微粉化）のＳＥＭ画像を示す。
【図６−２】図６は、形態Ａ（非微粉化）のＳＥＭ画像を示す。
【図７】図７は、１９５℃でのストレスの前（上）及び後（下）の形態Ａを示す。
【図８】図８は、形態Ａ（非微粉化）のＮＭＲスペクトルを示す。
【図９】図９は、形態ＢのＣＤＤＯメチルエステルのＭＤＳＣ曲線を示す。
【図１０】図１０は、６０分間の２００℃／周囲相対湿度での熱ストレスの前（上）及び後（下）の形態ＢのＣＤＤＯメチルエステルを示す。
【図１１】図１１は、形態ＢのＣＤＤＯメチルエステルのＮＭＲスペクトルを示す。
【図１２】図１２は、標識を有する単一の形態Ａ分子のＯＲＴＥＰ図を示す。原子は、５０％確率の異方性熱振動楕円体で示されている。
【図１３】図１３は、形態Ａ結晶の非対称単位の含有物のＯＲＴＥＰ図を示す。原子は、５０％確率の異方性熱振動楕円体で示されている。
【図１４】図１４は、結晶ａ軸に沿って見た形態Ａ結晶の充填図を示す。
【図１５】図１５は、結晶ｂ軸に沿って見た形態Ａ結晶の充填図を示す。
【図１６】図１６は、結晶ｃ軸に沿って見た形態Ａ結晶の充填図を示す。
【図１７】図１７は、形態Ａの計算による粉末Ｘ線パターンを示す。
【図１８】図１８は、形態Ａの実験から得られたＸＲＰＤを示す。
【図１９】図１９は、形態ＡのＣＤＤＯメチルエステルの計算及び実験によるＸＲＰＤパターンの比較を示す。
【図２０】図２０は、カニクイザルへの４．１ｍｇ／ｋｇ経口投与後の、形態Ａ及び形態Ｂの曲線下面積の代表的プロットを示す。各データ点は、８匹の動物におけるＣＤＤＯメチルエステルの平均血漿濃度を示す。エラーバーは、試料採取母集団内の標準偏差を示す。
【図２１】図２１は、動物＃５０５Ｍ（上のグラフ）及び動物＃５０７Ｆ（下のグラフ）における、  ＣＤＤＯメチルエステルの形態Ｂ対形態Ａの血漿濃度の比較を示す。
【図２２】図２２は、動物＃５０８Ｆ（上のグラフ）及び動物＃５０２Ｍ（下のグラフ）における、ＣＤＤＯメチルエステルの形態Ｂ対形態Ａの血漿濃度の比較を示す。
【図２３】図２３は、ＣＤＤＯメチルエステルヘミベンゼン溶媒和物のサーモグラムを示す。
【図２４】図２４は、ＣＤＤＯメチルエステルジメタノール溶媒和物のサーモグラムを示す。
【図２５】図２５は、ＣＤＤＯメチルエステルジメタノール溶媒和物に関するＴＧＩＲデータを示す。
【図２６】図２６は、ＴＧＩＲ分析（１４０℃まで）の前（上）及び後（下）の、ＣＤＤＯメチルエステルジメタノール溶媒和物のＸＲＰＤパターンを示す。
【図２７】図２７は、形態Ａ対形態ＢのＰＤＦデータのオーバーレイ表示である。約５Å〜約２０Åにおいて、部分的にオーダーが類似している。
【図２８】図２８は、形態Ｂの種々の調製物についてのＸ線非結晶パターンのオーバーレイ表示であり、調製物間の実質的均一性を示す。
【図２９】図２９は、空間群Ｐ４３２１２（＃９６）の概略図である。
【図３０】図３０は、雄カニクイザルへのＣＤＤＯメチルエステルカプセルの単一経口投与後の、ＣＤＤＯメチルエステルの平均血中濃度を示す（段階２及び３）。
【発明を実施するための形態】
【００１５】
前記のように、ｉＮＯＳ活性の抑制剤としての、特にＮＯ生成の阻害における、トリテルペノイドの研究は、ＣＤＤＯ及びＣＤＤＯメチルエステルの高い有効性を示している（ＩＣ５０＜１ｎＭレベル）。Ｈｏｎｄａら（２０００）参照のこと。これらの研究は、可溶化ＣＤＤＯメチルエステルに焦点を当てており、ＣＤＤＯメチルエステルの固体についてはほとんど特性評価していない。Ｂｏｒｅら（２００２）の研究は、ＣＤＤＯメチルエステルの単一溶媒和結晶形の構造（トリテルペノイドについて最初に公表された構造）を解明した。
【００１６】
図１（化学構造）及び図１２（ＯＲＴＥＰ図）に示されているＣＤＤＯメチルエステルの治療における潜在能力を理解するために、本発明者らは、好適な薬物動態を有する医薬製剤の開発に有益な、より高い水溶性及び化学安定性等の特性を有する該化合物の他の形態について研究した。その結果、本発明者らは、かかる特性を有し、従ってそれ自体で薬剤開発の候補物質となる、Ｂｏｒｅら（２００２）によって解明された結晶形とは異なる、ＣＤＤＯメチルエステルの２つの形態を発見した。
【００１７】
本発明のＣＤＤＯメチルエステルの「形態Ａ」は、溶媒和されず（非水和）、図２９に示される空間群Ｐ４３２１２（ｎｏ．９６）、単位格子寸法ａ＝１４．２Å、ｂ＝１４．２Å及びｃ＝８１．６Åを有する特有の結晶構造を特徴とし、かつ、図１４〜１６に示される充填構造を特徴とし、３個の分子が結晶ｂ軸に沿って螺旋状に充填されている。下記の表１０は、結晶データ収集パラメータと共に、形態Ａの追加の結晶データを列記している。
【００１８】
本発明の他の「形態Ｂ」は、単一相であるが、形態Ａのような明確な結晶構造を欠いている。むしろ、形態Ｂは、形態Ａとは異なる粉末Ｘ線回折（ＸＲＰＤ）スペクトルによって象徴される（特に図２参照）。さらに、形態Ｂは、形態Ａより驚くほど高い生物学的利用能を示す（実施例７参照）。
【００１９】
ＣＤＤＯメチルエステルの合成方法は既に公表されている。米国特許第６，３２６，５０７号明細書、Ｈｏｎｄａら（１９９８）、及びＨｏｎｄａら（２０００）参照のこと。本発明者らは、ＣＤＤＯメチルエステルの形態Ａ及び形態Ｂが共に、下記の表３〜５に列記されているものによって例示される種々の化合物溶液から容易に調製されることを発見した。特に形態Ｂは、ＭＴＢＥ、ＴＨＦ、トルエン又は酢酸エチル中での急速蒸発又は低速蒸発によって調製できる。同様に、形態Ａもエタノール又はメタノール中のＣＤＤＯメチルエステル溶液の急速蒸発、低速蒸発又は低速冷却によって調製できる。アセトン中のＣＤＤＯメチルエステルの調製物は、急速蒸発を使用して形態Ａを生じうるか、又は低速蒸発を使用して形態Ｂを生じうる。別の製造法は下記に示され、その表も含まれる。
【００２０】
形態Ｂは、明確な結晶構造を有さないので、形態Ａに特徴的な明確なＸＲＰＤピークを欠き、それに代わって、全般的な「ハロー」ＸＲＰＤパターンを特徴とする。特に、非結晶質形態Ｂは、そのＸＲＰＤパターンが３つ又はそれ以下の主要な回折ハローを示すので、「Ｘ線非晶質」固体に分類される（例えば、図１０参照）。この分類において、形態Ｂは「ガラス質」材料である。ＰＤＦによって示されるように、最近接原子−原子相互作用は、結晶質形態Ａにおいて観察されるものと一致するが、明白な長距離秩序が存在しないので、平均単位格子の概念が適用されない。
【００２１】
従って、形態Ａと異なり、形態Ｂの試料は、長距離の分子相関を示さない（即ち、約２０Å以上において）（図２７参照）。さらに、形態Ｂの試料の熱分析は、ガラス転移温度（Ｔｇ）を示す。これに対して、規則性のないナノ結晶材料はＴｇを示さないが、その代わりに融解温度（Ｔｍ）（それより高い温度で結晶構造が液体になる）を示すのみである。
【００２２】
本明細書は、形態Ｂを製造するために使用できるＣＤＤＯメチルエステルジメタノール溶媒和物形態の特性を明らかにする（実施例９参照）。ＣＤＤＯメチルエステルヘミベンゼネート(ｈｅｍｉｂｅｎｚｅｎａｔｅ)形態の特性も本明細書で明らかにされる（実施例８参照）。
【００２３】
他の結晶材料の微粉化はＸＲＰＤスペクトルに影響を及ぼすことが見出されているが、微粉化形態ＡのＸＲＰＤ分析は、非微粉化形態Ａに類似したスペクトルを生じる。非微粉化形態Ａ、微粉化形態Ａ、及び形態ＢのＣＤＤＯメチルエステルを並列して比較した図２を参照のこと。
【００２４】
種々の特性評価の方法を併用して、ＣＤＤＯメチルエステルの形態Ａ及び形態Ｂを、互いに、またＣＤＤＯメチルエステルの他の形態と区別することができる。この目的に好適な方法の例は、固体状態核磁気共鳴（ＮＭＲ）、粉末Ｘ線回折、Ｘ線結晶構造解析、示差走査熱量測定（ＤＳＣ）、動的蒸気収着／脱離（ＤＶＳ）、カールフィッシャー分析（ＫＦ）、ホットステージ顕微鏡法、変調示差走査熱量測定、ＦＴ−ＩＲ、及びラマン分光法である。
【００２５】
特に、ＸＲＰＤ及びＤＳＣデータの分析によって、ＣＤＤＯメチルエステルの形態Ａ、形態Ｂ及びヘミベンゼネート形態を区別することができる。
【００２６】
本発明のＣＤＤＯメチルエステル形態の特性は、前記のように特有であり、かつ、薬剤としての使用に有用である。例えば、形態Ｂ及び形態ＡのＣＤＤＯメチルエステルの生物学的利用能は、等用量のその２つの形態をゼラチンカプセルに入れて経口的に投与したサルで変化していた。実施例７参照のこと。さらに、新たに同定されたＣＤＤＯメチルエステル形態の安定性は、医薬組成物の製造に有用である。ＣＤＤＯメチルエステルの形態Ａ及び形態Ｂを、互いに、またＣＤＤＯメチルエステルの他の形態から区別するのと同様に、以下に詳細に記載するように「Ｘ線非晶質」特性を保持しているＣＤＤＯメチルエステル分散物を、ＸＲＰＤ及びＤＳＣ分析等の種々の方法によって、結晶質形態ＡのＣＤＤＯメチルエステルを含む分散物から区別することができる。即ち、結晶質ＣＤＤＯメチルエステルの形態Ａを含む分散物は、一般に、純粋形態ＡのＣＤＤＯメチルエステルに特徴的な明確なピークを示す（特に、約１３．３５及び８．７８（°２θ）において生じるピーク）（例えば、下記の表１７参照）。
【００２７】
本発明のＣＤＤＯメチルエステルポリマー賦形剤分散物の特性は、特有であり、かつ、薬剤としての使用に有用である。例えば、付加的不活性添加剤と共に処方した、選択したＣＤＤＯメチルエステル分散物の生物学的利用能は、サルに等用量の該分散物をゼラチンカプセルに入れて与えた場合、変化した。下記の実施例７、研究段階２及び３を参照のこと。いくつかの例において、ＣＤＤＯメチルポリマー賦形剤分散物を含む処方物は、ＣＤＤＯメチルエステルの純粋形態Ｂから製造された処方物と比較した場合でも、生物学的利用能において、驚くべき増加を生じた。
【００２８】
医薬固形物における、多型を包含する多様な形態の存在は、例えば、Ｃｕｉら（Ｉｎｔ’ｌ  Ｊ．  Ｐｈａｒｍａｃｅｕｔｉｃｓ，２００７，３３９，３−１８）によって以前に記載されている。化合物の結晶形及び非晶形は、異なる物理的及び化学的特性を示しうる。例えば、非晶形は結晶形と比較して、より高い溶解性を有しうる。しかし、あらゆる化合物はこの点で特有であり、非晶質材料が結晶状態と異なる度合は個別に調査すべきであり、演繹的に予測することはできない。さらに、いくつかの非晶質材料は再結晶しやすい。
【００２９】
本発明に関して、データ収集における変動が、多くの要因によって生じうる。従って、本明細書は、ＣＤＤＯメチルエステル形態を説明するために使用されるデータにおける変動を示すために、「約」又は「ほぼ」という用語を使用する。例えば、融解温度は、計器装備又は条件によって変化しうる。測定の精度に関して、ＵＳＰ＜８９１＞は、「融解の場合、「開始」及び「ピーク」温度の両方は、客観的及び再現的に、多くの場合十分の数度以内で測定されうる」と記載している。実際の実験は、このことが材料のＴｇの測定については当てはまらないことを示す。Ｔｇは、多くの要因に依存する：試料の調製方法；試料の熱履歴（緩和）；Ｔｇ前に蒸発するか又はしない残留溶媒；装置；試料調製物（試料質量、粒度、充填、希釈剤）；Ｔｇの測定に使用されるパラメータ（特に走査速度）；Ｔｇの位置を決定するために使用されるパラメータ（開始温度、中間点温度、変曲点温度、又はオフセット温度）；緩和による吸熱がＴｇにおいて存在するかどうか；及び他の要因。いくつかの要因はＴｇを低下させる（残留水／溶媒による可塑化）が、他の要素はＴｇを上昇させ（より速い走査速度、緩和）、１０〜１５℃も上昇させる場合がある。Ｔｇにおける熱容量（ΔＣｐ）の変化は、Ｚｈｏｕら、Ｊ．Ｐｈａｒｍａｃｅｕｔｉｃａｌ  Ｓｃｉｅｎｃｅｓ  ９１：１８６３−７２（２００２）によって報告されているように重要である。
【００３０】
本明細書は、それらの「特徴的」ピークに関する種々のパターンについて記載する。そのようなピークの集合又は群は、個々の装置及び実験条件にそれぞれ起因しうる不確実性の範囲内で、所定の多型形態に特有である。
【００３１】
各結晶形について、５つの特徴的ピークの群が下記の表１７〜１９に示されている。一般的な変動は±０．１°２θであるが、いくつかの実験において、ピーク位置は±０．２°２θ又はそれ以上まで変化しうる。
【表１】
2018009001.tif 000003
【表２】
2018009001.tif 000004
【表３】
2018009001.tif 000005
【００３２】
ガラス質材料（形態Ｂ）のＸＲＰＤパターンは、約１３．５°２θにおいて幅広いハローピークを示し、これは形態Ｂに特徴的であると考えられる。他のハローは明確ではなく、このパターンの形／位置は、装置及び実験条件の関数として変化しうる。この幅広いピーク位置の変化は、それぞれの結晶形の特徴的ピークの変化より大きい。特に、形態Ｂの幅広いピークについて±１°２θまでの変動性が、特定の装置において予測できる。
【００３３】
ＣＤＤＯメチルエステル賦形剤分散物として製造されたガラス質材料のＸＲＰＤパターンも、一般に約１３．５°２θを中心とする幅広いハローピークを示す。これらの材料は、変調示差走査熱量測定（ｍＤＳＣ）によってＴｇも示す。純粋形態ＢのＣＤＤＯメチルエステルの試料と同様に、賦形剤分散物のＸＲＰＤパターンの形及び位置は、使用された装置、実験条件、及び分散物を製造するのに使用された特定賦形剤の関数として変化しうる。
【００３４】
本発明は、さらに、癌性疾患及び中枢神経系を冒す種々の病状等の炎症関連疾患を治療するための、ＣＤＤＯメチルエステルの形態Ａ、形態Ｂ及びガラス質ＸＲＰＤ−非晶質賦形剤分散物のそれぞれの使用にも関する。本発明によれば、これらの疾患の治療は、それを必要とする患者に、本明細書に列挙した新規ＣＤＤＯメチルエステル形態の有効量を投与することを含んで成る。これらの化合物は、癌、アルツハイマー病（ＡＤ）、パーキンソン病（ＰＤ）、多発性硬化症（ＭＳ）、筋委縮性側索硬化症（ＡＬＳ）、慢性関節リウマチ（ＲＡ）及び他の自己免疫疾患、炎症性腸疾患、並びに酸化窒素又はプロスタグランジンの過剰生成に関係した他の病理学的症状の病因に関連した炎症を改善又は予防するのに有用である。
【００３５】
前記のように、シクロオキシゲナーゼ−２（ＣＯＸ−２）又は誘導型一酸化窒素シンターゼ（ｉＮＯＳ）の異常又は過剰発現が、結腸における発癌等の多くの疾患過程の病因に関与している。ＣＤＤＯメチルエステル等のトリテルペノイドのいくつかの合成類似体が、ｉＮＯＳの発現を抑制することが報告されている。関連した研究は、ＩＦＮ−γ又はＬＰＳによって刺激されたマクロファージにおいてｉＮＯＳ及びＣＯＸ−２の発現がトリテルペノイドにより抑制されたことを示している（Ｓｕｈら、１９９８；Ｈｏｎｄａら、２００２）。従って、ＣＤＤＯメチルエステル形態を投与する治療は、ｉＮＯＳ及びＣＯＸ−２の抑制に作用すると考えられる。
【００３６】
ＣＯＸ−２の遺伝子の過剰発現は、結腸発癌における早期かつ中心的事象である（Ｐｒｅｓｃｏｔｔ及びＷｈｉｔｅ，１９９６；Ｄｕｂｏｉｓら、１９９６）。ＡＰＣ（大腸腺腫性ポリポーシス）遺伝子における欠損を有するマウスは、早期に多数の腸ポリープを発生させ、ＣＯＸ−２酵素レベルの顕著な増加がこれらのポリープにおいて見出されている。これらの動物を用いた知見は、多くのヒト原発性結腸癌及び結腸癌細胞系においてＣＯＸ−２  ｍＲＮＡ及びタンパク質が高レベルとなる知見と相互に関係しており（Ｐｒｅｓｃｏｔｔ及びＷｈｉｔｅ，１９９６）、このＣＯＸ−２の増加が、通常は前新生物細胞の死に導くアポトーシスの抑制を生じさせると考えられる（Ｔｓｕｊｉｉ及びＤｕＢｏｉｓ，１９９６）。腸腫瘍発生に対するＣＯＸ−２の機能的関連性は、ＣＯＸ−２遺伝子のノックアウトによって示されている（Ｏｓｈｉｍａら、１９９６）。このノックアウトを有するマウスを、ＡＰＣ遺伝子において損傷を有するポリープ形成マウスと交配させたところ、ＣＯＸ−２ノックアウトは、子孫におけるポリープの数を劇的に減少させた。さらに、選択的ＣＯＸ−２阻害剤又は非選択的ＣＯＸ−１／ＣＯＸ−２阻害剤を実験動物に処置することは、腸癌の化学的予防に有効な方法であることが報告されている（Ｍａｒｎｅｔｔ，１９９２；Ｏｓｈｉｍａら、１９９６；Ｂｏｏｌｂｏｌら、１９９６；Ｒｅｄｄｙら、１９９６；Ｓｈｅｎｇら、１９９７）。発癌におけるｉＮＯＳの役割に関して、ＮＯは強力な突然変異原であり（Ｔａｍｉｒ及びＴａｎｎｅｂａｕｍ，１９９６）、酸化窒素はＣＯＸ−２を活性化することもできる（Ｓａｌｖｅｍｉｎｉら、１９９３，１９９４）ことが明らかである。発癌物質アゾキシメタンによって誘発されたラット結腸腫瘍においても、ｉＮＯＳの顕著な増加が見られる（Ｔａｋａｈａｓｈｉら、１９９７）。同様に、ヒト腫瘍におけるｉＮＯＳの過剰発現は、悪い予後因子として報告されている（例えば、Ｅｋｅｍｅｋｃｉｏｇｌｕら、２００６）。
【００３７】
アンギオテンシンＩＩによって誘発されるような、炎症シグナル経路及び他の疾患関連シグナル経路は、スーパーオキシド、過酸化水素、酸化窒素及びパーオキシナイトライト等の活性酸素又は窒素種（ＲＯＮＳ）の過剰生成を刺激する場合が多い。ＣＤＤＯメチルエステルは、抗酸化活性の有効な誘発物質、及び種々の細胞型における炎症過程の有効な阻害物質であることが示されている（Ｄｉｎｋｏｖａ−Ｋｏｓｔｏｖａら、２００５；Ｌｉｂｙら、２００６；Ａｈｍａｄら、２００６；Ｓｈｉｓｈｏｄｉａら、２００６）。感染、外傷、火傷及び化学暴露等の種々の原因による重篤な急性炎症は、生命にかかわり、肝不全、腎不全、呼吸不全又は心不全を生じる場合がある。慢性炎症及び関連酸化性ストレスは、下記に挙げられる多くの重大疾患の病状の一因となる：自己免疫疾患（例えば、慢性関節リウマチ、狼瘡、乾癬及び多発性硬化症）、心血管疾患（例えば、アテローム性動脈硬化症及び心不全）、糖尿病（Ｉ型及びＩＩ型）、呼吸器疾患（例えば、慢性閉塞性肺疾患及び喘息）、慢性腎臓病、腎不全、肝不全、及び疼痛症候群（例えば、神経障害性疼痛、線維筋痛症及び片頭痛）。さらに、トリテルペノイドは、マクロファージにおけるＨＩＶ−１の複製を阻害することが示されており（Ｖａｚｑｕｅｚら、２００５）、従って、ウイルス性疾患、特に、器官又は組織の炎症によって重大な病的状態を生じるウイルス性疾患（例えば、ウイルス性肝炎、インフルエンザ、単純ヘルペス）の治療に有用になりうる。
【００３８】
ＭＳは、中枢神経系の炎症状態であることが既知である（Ｗｉｌｌｉａｍｓ，Ｕｌｖｅｓｔａｄ及びＨｉｃｋｅｙ，１９９４；Ｍｅｒｒｉｌｌ及びＢｅｎｅｖｉｓｔｅ，１９９６；Ｇｅｎａｉｎ及びＮａｕｓｅｒ，１９９７）。炎症、酸化又は免疫機構が、ＭＳ、ＡＤ、ＰＤ及びＡＬＳの病因に関与していると考えられる（Ｂａｇａｓｒａら、１９９５；Ｇｒｉｆｆｉｎら、１９９５；ＭｃＧｅｅｒ及びＭｃＧｅｅｒ，１９９５；Ｇｏｏｄら、１９９６；Ｓｉｍｏｎｉａｎ及びＣｏｙｌｅ，１９９６；Ｋａｌｔｓｃｈｍｉｄｔら、１９９７）。反応性星状細胞及び活性化小グリア細胞は共に、ＮＤＤ／ＮＩＤの原因に関連付けられている。ＮＯ及びプロスタグランジンの両方を、それぞれの酵素、ｉＮＯＳ及びＣＯＸ−２の生成物として合成する細胞として、小グリア細胞が特に重要視されている。これらの酵素のｄｅ  ｎｏｖｏ生成は、炎症サイトカイン、例えば、インターフェロンガンマ又はインターロイキン−１によって引き起こされうる。次に、ＮＯの過剰生成は、多くの器官の細胞及び組織（神経系のニューロン及び乏突起神経膠芽細胞等）における炎症カスケード及び／又は酸化損傷を生じ、その結果、ＡＤ及びＭＳ、並びにおそらくはＰＤ及びＡＬＳの症状発現を生じうる（Ｃｏｙｌｅ及びＰｕｔｔｆａｒｃｋｅｎ，１９９３；Ｇｏｏｄｗｉｎら、１９９５；Ｂｅａｌ，１９９６；Ｇｏｏｄら、１９９６；Ｍｅｒｒｉｌｌ及びＢｅｎｖｅｎｉｓｔ，１９９６；Ｓｉｍｏｎｉａｎ及びＣｏｙｌｅ，１９９６；Ｖｏｄｏｖｏｔｚら、１９９６）。疫学的データは、アラキドネートからのプロスタグランジンの合成を阻害するＮＳＡＩＤの慢性使用が、ＡＤ発症のリスクを顕著に減少させることを示している（ＭｃＧｅｅｒら、１９９６；Ｓｔｅｗａｒｔら、１９９７）。従って、ＣＤＤＯメチルエステルの形態Ａ及び形態Ｂは、ＮＯ及びプロスタグランジンの生成を阻害する薬剤として、ＮＤＤを治療又は予防する治療的方法に有用であると考えうる。
【００３９】
前記のように、種々の前臨床研究において、ＣＤＤＯ−Ｍｅは、ＣＯＸ−２及びｉＮＯＳ（炎症及び発癌の両方に関係した酵素）の発現を阻害する能力を示している。ＣＤＤＯ−Ｍｅは、核性因子−カッパＢ（ＮＦ−κＢ）、並びに転写３のシグナルトランスデューサー及びアクチベーター（ＳＴＡＴ３）（炎症、腫瘍進行及び腫瘍の治療耐性に関連した転写因子）の活性を阻害することも示されている。初期の研究は、ＣＤＤＯ−Ｍｅが多くの癌細胞系の成長を阻害することを明示しており、ＮＣＩ−６０腫瘍細胞株パネルにおけるＣＤＤＯ−Ｍｅの平均ＩＣ５０値は約３５ｎＭであった。生体内試験において、ＣＤＤＯ−Ｍｅが、げっ歯類にインプラントしたヒト腫瘍細胞系又はげっ歯類にインプラントした同系癌細胞系によって形成された腫瘍の成長を効果的に阻害することが確認された（表１６）。これらの試験に使用された投与量は、種、株及び投与方法によって変わり、一般に１０〜１００ｍｇ／ｋｇ／日であった。
【００４０】
以下に詳述する研究は、癌疾患の患者におけるＣＤＤＯメチルエステルの有利な作用を示すヒトデータを与える。実施例１０参照のこと。
【００４１】
前記に照らして、本発明は、ＣＤＤＯメチルエステル形態を含有する安定な徐放性放出剤形を包含する。本発明では、１日１回の投与で、遅延放出又はパルス放出の形態による剤形が可能となることから、薬物動態性能を薬力学的要求に適合させることによって治療法を最適化することができる。
【００４２】
形態Ｂ、形態Ａ、及びＣＤＤＯメチルエステルの賦形剤分散物を含有する処方物はいずれも経口投与しうる。活性化合物は、該化合物を不活性化しうる酸の作用及び他の自然条件から該化合物を保護する材料でコーティングしてもよい。他の投与法、例えば、局所、皮下、静脈内及び腹腔内投与も本発明の一部である。
【００４３】
治療用化合物を投与するために、その不活性化を防止する材料を用いて該化合物をコーティングするか、又は該材料と共に同時投与することが必要な場合がある。即ち、形態Ｂ又は形態ＡのＣＤＤＯメチルエステルは、適切な担体、例えばリポソームで、又は希釈剤で患者に投与してもよい。医薬的に許容される希釈剤は、生理食塩水及び水性緩衝液を包含する。リポソームは、水中油中水型ＣＧＦエマルジョンだけでなく通常のリポソームも包含する。例えばＳｔｒｅｊａｎら、Ｊ．Ｎｅｕｒｏｉｍｍｕｎｏｌ．７：２７（１９８４）参照のこと。
【００４４】
治療用化合物は、医薬組成物の調製用の不活性希釈剤、添加剤又は食用担体と共に、経口投与することができる。この目的のために、本発明の治療用化合物を、他の成分と共に、硬質又は軟質ゼラチンカプセルに封入するか、錠剤に圧縮するか、又は患者の食事に直接入れてもよい。経口治療投与のために、形態Ａ又は形態Ｂを、賦形剤と混合し、飲み込み可能な錠剤、口腔錠剤、トローチ剤、カプセル剤、エリキシル剤、懸濁剤、シロップ剤、カシェ剤等の形態で使用できる。同様に、本発明の賦形剤分散物を、種々の剤形（形態Ａ及び形態Ｂに関して本明細書に記載した剤形を包含する）で与えることができる。組成物及び調製物における治療用化合物の割合は、活性剤の好適投与を達成するために、慣例に従って変化させることができる。
【００４５】
さらに、本発明は、有効量の形態ＢのＣＤＤＯメチルエステル又は形態Ａを、１以上の非毒性の医薬的に許容される担体及び／又は希釈剤並びに所望であれば他の活性成分と共に含んで成る医薬組成物にも関する。前記のように、活性化合物は、形態Ｂ又は形態Ａから出発して、均質な賦形剤分散物として製造することができる。そのようなＣＤＤＯメチルエステル賦形剤分散物は、固溶体であり、分子レベルにおいて均質分散物とみなすことができる。有利なことに、そのような分散物を、他の医薬的に許容される添加剤と共に処方して、活性化合物を安定化させることができ、生物学的利用能をさらに向上させることも場合により可能である。
【００４６】
賦形剤分散物としてＣＤＤＯメチルエステルを処方する場合において、分散物用の賦形剤の選択は、賦形剤が優れた「ガラス形成剤」であり、医薬的に許容されるという両基準に依存する。より一般的には、賦形剤は、一般的な周囲温度貯蔵条件より高いＴｇを与えることによって分散物を安定化させる安定で均質なガラス質マトリックスを形成すべきである。これに関する別の基準は、分散物に使用される賦形剤が、所望の機能特性を与えるように最終処方物に使用できる他の添加剤、例えば、結合剤、充填剤、潤滑剤、グリダント（ｇｌｉｄａｎｔ滑剤）等と化学的に適合性を有するべきであるという基準である。
【００４７】
これらの基準を満たすために、賦形剤は、本発明によって、適切には高いＴｇ値を特徴とする下記のような多くの化合物から選択できる：（Ａ）炭水化物、炭水化物誘導体及び炭水化物ポリマー、（Ｂ）合成有機ポリマー、（Ｃ）有機酸塩、（Ｄ）タンパク質、ポリペプチド及びペプチド、並びに（Ｅ）高分子量多糖、例えば、ヘパリン（これは硫酸化多糖である）及びヒアルロン酸、ムコ多糖。
【００４８】
種類（Ａ）の例は下記の物質である：セルロース誘導体、例えば、ヒドロキシプロピルセルロース（ＨＰＣ）、ヒドロキシプロピルメチルセルロース（ＨＰＭＣ）及びエチルセルロース；多糖、例えば、ラフィノース、マルトトリオース（ｍａｌｔｏｔｒｉｏｓｅ）、スタキオース、デキストリン（特にマルトデキストリン及びシクロデキストリン等）、デキストラン及び可溶性デンプン；アルジトール、例えば、マンニトール、キシリトール及びソルビトール；並びに、二糖、例えば、ラクトース、トレハロース、マルトース及びスクロース。この種類の好ましい賦形剤は、ヒドロキシプロピルメチルセルロースフタル酸エステル（ＨＰＭＣ−Ｐ）である。
【００４９】
種類（Ｂ）の例は、可変分子量の、ポリ［１−（２−オキソ−１−ピロリジニル）エチレン、ａ／ｋ／ａポビドン又はポリビニルピロリドン（ＰＶＰ）及び関連コポリマー、例えばＰＶＰ／ＶＡである。コポリマーのメタクリル酸ファミリー、例えばメタクリル酸コポリマーＣ型（ＵＳＰ／ＮＦ）もこの種類に包含される。
【００５０】
種類（Ｃ）の例は、塩、例えば、乳酸、アスコルビン酸、マレイン酸、シュウ酸、マロン酸、リンゴ酸、コハク酸、クエン酸、グルコン酸及びグルタミン酸の、それぞれのナトリウム、カリウム、カルシウム及びマグネシウム塩である。即ち、これに関する代表的な塩は、クエン酸ナトリウム、乳酸ナトリウム、マレイン酸ナトリウム、グルコン酸マグネシウム及びアスコルビン酸ナトリウムである。
【００５１】
種類（Ｄ）賦形剤の例は下記の物質である：ヒト血清アルブミン；ポリアミノ酸、例えば、ポリアラニン、ポリアルギニン、ポリグリシン及びポリグルタミン酸；カゼイン；コラーゲン；ゼラチン及び精製ゼラチンタンパク質；並びにある種の薬理学的活性化合物、例えばインスリン。
【００５２】
前記のように、賦形剤は、医薬処方物のいくつかの物理的特性を変化させることができる。例えば、種々のポリマー賦形剤中の分散物は、処方物の測定されるＴｇを減少させうる。一般に、Ｔｇは、含まれている材料の比率に基づいて加成性である。従って、非晶形Ｂより低いＴｇ値を有するポリマーを使用した場合、分散物（混合物）の測定されるＴｇが低下すると予測される。さらに、湿分又は微量な残留有機溶媒が存在する場合が多く、これらも同様にＴｇを低下させる。固体ＣＤＤＯ−Ｍｅ分散物を生成するために、賦形剤の最適選択は、一般に、実験により決定すべきである。例えば、賦形剤のポリエチレングリコール（ＰＥＧ）ファミリー、例えばＰＥＧ６０００を使用して、ガラス質ＸＲＰＤ−非晶質分散物を製造した場合、形態ＡのＣＤＤＯメチルエステルに関連した特徴的ピークを有する混合物が生じた。同様の結果が、ビタミンＥ−ＴＰＧＳ、ｄ−アルファ−トコフェリル酸スクシネートをポリエチレングリコール１０００でエステル化することによって製造された賦形剤を使用した場合、並びにエチレンオキシド−プロピレンオキシドコポリマー、例えばＰｌｕｒｏｎｉｃ（登録商標）を使用した場合に得られた。下記の例が示すように、本発明によってＣＤＤＯ−Ｍｅとの分散物を生成するために使用された特定のポリマー賦形剤は、純粋形態Ｂ薬剤物質と比較して、驚くべき経口生物学的利用能の向上を示す。
【００５３】
医薬的に許容される賦形剤を使用してＣＤＤＯ−Ｍｅの均質なガラス質Ｘ線非晶質分散物を製造ために方法を変えることができ、本明細書に示す例は、そのような分散物を製造するために噴霧乾燥を使用している。他の製造法を使用して、同等の特性及び有効性を有する本発明の分散物を製造できる。Ｒｅｐｋａら，Ｈｏｔ−ｍｅｌｔ  ｅｘｔｒｕｓｉｏｎ  ｔｅｃｈｎｏｌｏｇｙ  Ｉｎ：ＥＮＣＬＯＰＥＤＩＡ  ＯＦ  ＰＨＡＲＭＡＣＥＵＴＩＣＡＬ  ＴＥＣＨＮＯＬＯＧＹ，２ｎｄｅｄ（Ｍａｒｃｅｌ  Ｄｅｋｋｅｒ，２００２），ｐａｇｅｓ２０３−０６及びそれに引用されている文献を参照のこと。そのような他の方法は、溶媒蒸発及び押出、例えば熱溶融押出を包含するが、それらに限定されない。
【００５４】
賦形剤の他に、他の添加剤を含有させることにより、活性成分の安定性を補助し、ｐＨを調節し（即ち、緩衝剤）、分散性を向上させ、送達均一性を与えるのを補助し、医薬処方物に所望される他の特性を得ることができる。
【００５５】
本発明の化合物又は組成物の投与量は、患者及び投与方法によって異なり、任意の有効量にすることができる。
【００５６】
本発明の組成物を投与する所定の治療計画は、標準的及び日常的な前臨床及び臨床試験によって作成することができ、その詳細は、他の因子のうち治療適応症に応じて変わる。投与される活性剤の量は幅広い範囲で変化させてもよく、それによって、単位投与量において、患者体重に基づく１日当たりの薬理学的有効量を与えて、所望の効果を得ることができる。所望の投与量は、治療される症状によっても変化しうる。例えば、急性の癌の治療は、関節炎のような炎症性疾患の治療より有意に多い投与量を必要としうる。
【００５７】
特に本発明の組成物は、単位投与量として投与され、好ましくは、１日に１〜３回、最も好ましくは１日に１回投与されて、所望の効果を与える。
【００５８】
さらに、本発明の組成物は、２日おき、３日おき、４日おき、５日おき、６日おき、又は１週間に１回投与しうる。
【００５９】
本発明の組成物は、患者の具体的なニーズに基づいて、単独で、又は他の薬剤と組み合わせて投与してもよい。特に、本発明の組成物は、治療計画の一部として、抗癌剤と共に投与しうる。例えば、膵臓癌等の癌の治療中に、ＣＤＤＯメチルエステルを、ゲムシタビン、又は他の薬剤と共に投与できる。
【００６０】
一般に、本発明の医薬組成物は、通常の材料及び方法、例えば、混合、調合等を使用して製造される。さらに、形態Ａ又は形態Ｂを含有する薬剤は、好適な佐剤、担体、賦形剤及び安定剤等を包含するがそれらに限定されない他の成分も含有しうる。本発明の治療処方物は、好ましくは固体であるが、原則として液体、例えば懸濁液又は乳濁液でありうる。
【００６１】
本発明により、経口維持投与量は、一般に、約０．１ｍｇ〜約１０００ｍｇであり、好ましくは１日に１回投与される。その投与量は、変えることができ、患者の体重に適合させることができる。一般的な投与量は、錠剤及びカプセル剤等の好ましい単位剤形を用いて約０．０１ｍｇ／ｋｇ〜１００ｍｇ／ｋｇでありうる。
【実施例】
【００６２】
下記の実施例は、例示するものにすぎず、本発明を限定するものではない。実施例に使用した材料及び方法を以下に概説する。
【００６３】
ａ．材料
溶媒及び他の試薬は、販売業者から購入し、ＨＰＬＣグレード又はＡＣＳグレードであった。
【００６４】
ｂ．実験方法
ｉ．近似溶解度−溶媒添加法（Approximate Solubility--Solvent Addition Method）
計量した試料を、室温にて試験溶媒のアリコートで処理した。試験材料が完全に溶解したことを、目視検査によって判定した。溶解度は、完全に溶解させるために使用された合計溶媒に基づいて推定した。実溶解度は、溶媒のアリコートの使用が多すぎた場合か、又は遅い溶解速度によって、計算値より高くなりうる。溶解度は、実験中に溶解が生じなかった場合に「より低い」として表わされる。ただ１つのアリコートを添加して完全に溶解した場合は、溶解度は「より高い」として表わされる。
【００６５】
ｉｉ．多型の選別
熱力学的及び動力学的結晶化法を共に使用した。これらの方法を以下により詳しく記載する。結晶化により固体試料を得た時点で、それらの形態について顕微鏡下で検査するか、又は肉眼で観察した。あらゆる結晶形について留意したが、粒度が小さいため、形態を判別できない固形物もあった。次に、固体試料をＸＲＰＤによって分析し、パターンを相互に比較して、新しい結晶形又は非晶形を同定した。
【００６６】
（ｉ）低温沈殿（ＣＰ）
種々の溶媒で温度を上昇させて溶液を調製した。次に、室温以下で０．２−μｍのナイロン又はＰＴＦＥフィルターによりその溶液を濾過して、貧溶媒に添加した。その際、固形物が存在するか否かを確認した。固形物を確認できない場合、又は固形物の量がＸＲＰＤ分析のために少なすぎると判断した場合は、そのバイアルを冷凍庫に入れた。得られた固形物を濾過によって分離し、分析前に乾燥させた。
【００６７】
（ｉｉ）高速蒸発（ＦＥ）
種々の溶媒で溶液を調製し、溶解しやすくするため、アリコートの添加と添加の間に超音波処理した。目視検査で混合物が完全に溶解したと判断したら、０．２−μｍナイロンフィルターでその溶液を濾過した。蓋をしていないバイアル中において、室温でその濾過した溶液を蒸発させた。生成した固形物を分離し、分析した。
【００６８】
（ｉｉｉ）凍結乾燥（ＦＤ）
１，４−ジオキサン溶液を調製し、０．２−μｍナイロンフィルターで濾過し、ドライアイスで凍結させた。続いて、その凍結試料をＦＴＳシステムＦｌｅｘｉ−Ｄｒｙを使用して凍結乾燥した。凍結乾燥温度は制御しなかった。
【００６９】
（ｉｖ）微粉化
材料の微粉化は流体エネルギーミル（ｆｌｕｉｄ  ｅｎｅｒｇｙ  ｍｉｌｌ）で行うことができ、粒度を１〜２０ミクロンに減少させることができる。これらの過程の詳しい記載は、ＰＥＲＲＹ‘Ｓ  ＣＨＥＭＩＣＡＬ  ＥＮＧＩＮＥＥＲＳ’  ＨＡＮＤＢＯＯＫ、第７版（ＭｃＧｒａｗ  Ｈｉｌｌ，１９９８）に見出すことができる。
【００７０】
（ｖ）粉砕
ステンレス製ミルローターに固体試料を小金属球と共に投入した。試料に少量の水を添加した場合もあった（湿式粉砕）。次に、その試料をＲｅｔｅｓｈ  ＭＭ２２０型ミキサーミルで３０Ｈｚにおいて約２０分間粉砕した。得られた固形物を分離し、分析した。
【００７１】
（ｖｉ）低温粉砕
粉砕棒を有するステンレス製粉砕ジャーに固体試料を投入した。次に、その試料をＳＰＥＸ  Ｃｅｒｔｉｐｒｅｐ  ６７５０型クライオミルで、１５Ｈｚにおいて、一定時間粉砕した。実験中、粉砕ジャーを液体窒素浴に浸した。その固形物を分離し、分析した。
【００７２】
（ｖｉｉ）溶融／急冷
顕微鏡スライドガラスに固体試料を載せ、平らにした。次に、固形物が溶融するまで、スライドガラスを設定温度でホットプレートに載せた。溶融後、ホットプレートからスライドガラスを取り除き、冷たいカウンタートップに載せて、急速に冷却した。得られた固形物を窒素下にて乾燥し、分析した。
【００７３】
（ｖｉｉｉ）回転蒸発
種々の溶媒で溶液を調製し、０．２−μｍナイロンフィルターで濾過した。試料をロータリーエバポレーターに載せ、乾燥したら取り除いた。得られた固形物を分離し、分析した。
【００７４】
（ｉｘ）低速蒸発（ＳＥ）
種々の溶媒で溶液を調製し、溶解しやすくするため、アリコートの添加と添加の間に超音波処理した。目視検査で混合物が完全に溶解したことを確認し、溶液を０．２−μｍナイロンフィルターで濾過した。濾過した溶液を、小さい穴をあけたアルミ箔で覆ったバイアル中で、室温又は窒素下で蒸発させた。このようにして生成した固形物を分離し、分析した。
【００７５】
（ｘ）低速冷却（ＳＣ）
約６０℃にて種々の溶媒で飽和溶液を調製し、温かいうちに、０．２−μｍナイロンフィルターで濾過して、開放バイアルに入れた。そのバイアルを覆い、室温へゆっくり冷却した。固形物が存在するか否かを確認し、確認できない場合、又は固形物の量がＸＲＰＤ分析のために少なすぎると判断された場合、バイアルを冷蔵庫に入れた。再び、固形物の有無を確認し、確認できない場合は、バイアルを冷凍庫に入れた。生成した固形物を濾過によって分離し、分析前に乾燥させた。
【００７６】
（ｘｉ）スラリー実験
過剰の固形物が存在するように充分な固形物を所定の溶媒に添加して溶液を調製した。次に、混合物を密閉バイアル中にて室温で撹拌した。７日又は１０日後に、固形物を真空濾過によって分離し、分析した。
【００７７】
（ｘｉｉ）ストレス実験
種々の温度及び／又は相対湿度（ＲＨ）環境下で、計測の間、固形物にストレスを加えた。飽和塩溶液を含有する密閉室又はＥＳＰＥＣ温度及び湿度室に試料を入れることによって、特定のＲＨ値を得た。塩溶液は、ＡＳＴＭ規格の手順に従い選択し調製した。試料をストレス環境から取り出して、直ちにＸＲＰＤによって分析した。
【００７８】
ｉｉｉ単結晶構造決定
（ｉ）試料調製
約６０℃でメタノール中のＣＤＤＯメチルエステルの飽和溶液を調製し、温かいうちに、０．２−μｍフィルターで濾過して開放バイアルに入れた。バイアルを覆い、室温へゆっくり冷却した。錐体状の小塊が１日後に観察された。
【００７９】
（ｉｉ）データ収集
２辺が約０．０１ｘ０．０１ｍｍの寸法を有するＣＤＤＯ−Ｍｅ（Ｃ３２Ｈ４３ＮＯ４）の無色の小板を、ランダムの配向のグラスファイバー上にマウントした。グラファイト結晶の入射ビームモノクロメータを備えたＮｏｎｉｕｓ  ＫａｐｐａＣＣＤ回折計によってＭｏ  Ｋα線（λ＝０．７１０７３Å）により予備実験及びデータ収集を行った。精密化は、ＳＨＥＬＸ９７（Ｓｈｅｌｄｒｉｃｋ，１９９７）を使用してＬＩＮＵＸ  ＰＣで行った。
【００８０】
データ収集のための格子定数及び方位マトリックスは、２°＜θ＜２２°の範囲で４６７４２の反射を有するような設定角を使用して、最小二乗精密化（ｌｅａｓｔ−ｓｑｕａｒｅｓ  ｒｅｆｉｎｅｍｅｎｔ）から得た。ＤＥＮＺＯ／ＳＣＡＬＥＰＡＣＫ（Otwinowski, Z.; Minor, W. Methods Enzymol. 1997, 276, 307）による精密化したモザイシティ（ｍｏｓａｉｃｉｔｙ）は０．３２°であり、優れた結晶品質を示した。空間群は、ＸＰＲＥＰプログラム（Bruker, XPREP in SHELXTL v. 6.12., Bruker AXS Inc., Madison, WI（2002)）によって決定した。条件ｈ００  ｈ＝２ｎ，００ｌ  ｌ＝４ｎの系統的存在、及びそれに続く最小二乗精密化から、空間群はＰ４３２１２（ｎｏ．９６）と決定された。
【００８１】
データは、１５０±１Ｋの温度で、４４．４３°の最大２θ値まで収集した。
【００８２】
（ｉｉｉ）データ整理
フレームはＤＥＮＺＯ−ＳＭＮ（Otwinowski, Z.; Minor, W. Methods Enzymol. 1997, 276, 307）で積分した。合計４６７４２の反射を収集し、そのうち９１６８が固有であった。ローレンツ偏光補正をデータに適用した。線吸収係数はＭｏ  Ｋα線について０．０７４ｍｍ−１である。ＳＣＡＬＥＰＡＣＫ（Otwinowski, Z.; Minor, W. Methods Enzymol. 1997, 276, 307）により実験的吸収補正を適用した。透過率は０．９９９５〜０．９９９９であった。等価な反射の強度を平均化した。平均化のためのアグリーメントファクター（ａｇｒｅｅｍｅｎｔ  ｆａｃｔｏｒ）は、強度に基づいて９．３％であった。
【００８３】
（ｉｖ）構造解析及び精密化
ＳＨＥＬＸＳ９７（Sheldrick, G. M. SHELX97, A PROGRAM FOR CRYSTAL STRUCTURE REFINEMENT, University of Gottingen, Germany（1997)）による直接法によって構造を解析した。残っている原子を、次の差フーリエ合成で配置した。水素原子は精密化に含まれたが、水素原子が結合している原子上に拘束された。以下の関数を最小にすることによって、フルマトリックス最小二乗において構造を精密化した：
【数１】
2018009001.tif 000006
【００８４】
重みｗは１／［σ２（Ｆｏ２）＋（０．０１７６Ｐ）２＋（０．００００Ｐ）］として定義され、ここでＰ＝（Ｆｏ２＋２Ｆｃ２）／３である。
【００８５】
散乱因子は、「Ｉｎｔｅｒｎａｔｉｏｎａｌ  Ｔａｂｌｅｓ  ｆｏｒ  Ｃｒｙｓｔａｌｌｏｇｒａｐｈｙ」（INTERNATIONAL TABLES FOR CRYSTALLOGRAPHY, Vol. C, Tables 4.2.6.8 and 6.1.1.4, Kluwer Academic Publishers：Dordrecht, The Netherlands（1992)）から得た。精密化に使用した９１６８の反射のうち、Ｆｏ２＞２σ（Ｆｏ２）を有する反射だけをＲの計算に使用した。合計５４２１の反射を計算に使用した。精密化の最終サイクルは１０２４個の変数パラメータを含み、下記の非加重及び加重したアグリーメントファクターで収束した（最大パラメータシフトは、その推定標準偏差の＜０．０１倍であった）：
【数２】
2018009001.tif 000007
【００８６】
単位重量の観測の標準偏差は１．０５であった。最終の差フーリエにおける最高ピークは０．２２ｅ／Å３の高さであった。最小負ピークは−０．２５ｅ／Å３の高さであった。
【００８７】
（ｖ）計算した粉末Ｘ線回折（ＸＲＰＤ）パターン
計算ＸＲＰＤパターンは、ＰｏｗｄｅｒＣｅｌｌ ２．３（Kraus, W., and G. Nolze, POWDERCELL FOR WINDOWS VERSION 2.3, Federal Institute for Materials Research and Testing, Berlin（1999)）、並びに単結晶データからの原子座標、空間群及び単位格子パラメータを使用して、Ｃｕ線について生成した。
【００８８】
（ｖｉ）ＯＲＴＥＰ図及び充填図
ＯＲＴＥＰ図は、ＯＲＴＥＰ  ＩＩＩ（Johnson, C. K. ORTEPIII, Report ORNL-6895, Oak Ridge National Laboratory, TN, U.S.A. 1996）（OPTEP-3 for Windows V1.05 ,. Farrugia, L.J., J. Appl. Cryst. 1997, 30, 565）を使用して作成した。原子は５０％確率の異方性熱振動楕円体で表わされている。充填図は、ＣＡＭＥＲＯＮ（Watkin, D. J.; Prout, C .K.; Pearce, L. J. Cameron, CHEMICAL CRYSTALLOGRAPHY LABORATORY, University of Oxford, Oxford, 1996）モデリングソフトウエアを使用して作成した。別の図及びＢＦＤＨ形態予測は、Ｍｅｒｃｕｒｙ１．４．１（Bruno, et al., Acta Crystallogr. 2002, B58, 389）を使用して生成した。
【００８９】
ｃ．計測方法
ｉ．示差走査熱量測定（ＤＳＣ）
ＴＡ示差走査熱量計２９２０又はＱ１０００で分析を行った。該熱量計は、インジウムを標準物質として使用して較正した。試料を、圧着蓋（ｃｒｉｍｐｅｄ  ｌｉｄ）形状を有する標準アルミニウムＤＳＣ皿に入れ、重量を正確に記録した。試料セルを２５℃で平衡にし、窒素パージ下にて１０℃／分の速度で最終温度２５０℃まで加熱した。
【００９０】
ｉｉ．動的蒸気収着／脱離（ＤＶＳ）
湿分収着／脱離データを、ＶＴＩ  ＳＧＡ−１００蒸気収着分析器で収集した。収着及び脱離データを、５％〜９５％相対湿度（ＲＨ）の範囲で、１０％ＲＨ間隔で窒素パージ下で収集した。試料は分析前に乾燥しなかった。分析に使用した平衡基準は、５分間で０．０１０％未満の重量変化であり、重量基準が満たされない場合は３時間の最大平衡時間であった。試料の初期湿分についてデータを補正しなかった。塩化ナトリウム及びポリビニルピロリジンを較正標準として使用した。
【００９１】
ｉｉｉ．カールフィッシャー（ＫＦ）
Ｍｅｔｔｌｅｒ  Ｔｏｌｅｄｏ  ＤＬ３９カールフィッシャー滴定器を使用して、水分測定のための電量的カールフィッシャー（ＫＦ）分析を行った。Ｈｙｄｒａｎａｌ−Ｃｏｕｌｏｍａｔ  ＡＤを含有するＫＦ滴定容器に、約２４〜３２ｍｇの試料を入れた。次に、電気化学的酸化によってヨウ素を生じる発生電極によって、試料を滴定した：
２Ｉ−⇒Ｉ２＋２ｅ。再現性を確実にするために３回反復実験を行った。
【００９２】
ｉｖ．ホットステージ顕微鏡法
Ｌｅｉｃａ  ＤＭ  ＬＰ顕微鏡に載せたＬｉｎｋａｍホットステージ（ＦＴＩＲ  ６００型）を使用して、ホットステージ顕微鏡法を行った。交差偏光子（ＣＰ）及びラムダ（λ）補償子を有する２０×対物レンズを使用して、試料を観測した。試料をカバーガラスに載せた。次に第二のカバーガラスを試料上に置いた。ステージが加熱されると共に、各試料を目視観測した。ＳＰＯＴ  Ｓｏｆｔｗａｒｅ  ｖ．４．５．９．を有するＳＰＯＴ  Ｉｎｓｉｇｈｔ（商標）カラーデジタルカメラを使用して、画像を取り込んだ。ＵＳＰ融点標準品を使用して、ホットステージを較正した。
【００９３】
ｖ．変調示差走査熱量測定（ＭＤＳＣ）
冷蔵冷却システム（ＲＣＳ）を備えたＴＡ  Ｉｎｓｔｒｕｍｅｎｔｓ示差走査熱量計によって、変調示差走査熱量測定データを得た。試料をアルミニウムＤＳＣ皿に入れ、重量を正確に記録した。皿を蓋で覆い、圧着した。変調振幅＋／−０．８℃及び６０秒周期を使用し、−２５℃から２５０℃に２℃／分の平均昇温速度で、ＭＤＳＣデータを得た。較正標準としてインジウム金属及びサファイアを使用して、それぞれ温度及び熱容量を較正した。記録されるガラス転移温度は、可逆熱流対温度曲線における階段状変化の変曲から得る。
【００９４】
ｖｉ．核磁気共鳴（ＮＭＲ）
溶液相１Ｈ  ＮＭＲスペクトルはＳｐｅｃｔｒａ  Ｄａｔａ  Ｓｅｒｖｉｃｅｓ，Ｉｎｃ．によって収集された。取得パラメータは各スペクトルに記載されている。スペクトルはテトラメチルシランを０．０ｐｐｍにおける内部基準とした。
【００９５】
ｖｉｉ．光学顕微鏡法
光学顕微鏡法による観測は、Ｗｏｌｆｅ偏光光学顕微鏡によって倍率４ｘで収集した。交差偏光子（ＣＰ）を使用して、試料における複屈折を観測した。
【００９６】
ｖｉｉｉ．走査型電子顕微鏡法（ＳＥＭ）
走査型電子顕微鏡法（ＳＥＭ）は、ＦＥＩ  Ｑｕａｎｔａ２００走査型電子顕微鏡を使用して行った。高真空モード下に、固体状態後方散乱（Ｅｔｄ）検出器を使用した。ビーム電圧は５．０ｋＶであった。Ｃｒｅｓｓｉｎｇｔｏｎ  １０８ａｕｔｏ  Ｓｐｕｔｔｅｒ  Ｃｏａｔｅｒを使用して、約２０ｍＡ及び約０．１３ｍｂａｒ（Ａｒ）においてＡｕ／Ｐｄを用いて７５秒間で、試料をスパッタコーティングした。アルミニウム試料台に固定した両面粘着テープ上に少量を載せることによって、分析のために試料を調製した。ＮＩＳＴ標準品を使用して、倍率について器具を較正した。ｘＴｍ（ｖ．２．０１）、ビルド番号１５６４を使用してデータを収集し、ＸＴ  Ｄｏｃｕ（ｖ．３．２）を使用して分析した。ＳＥＭ画像について示されている倍率は、初期データ収集時に計算した。各画像の下部に示されているスケールバーは、画像のサイズ変更する上で正確であり、サイズ測定を行う際に使用すべきである。
【００９７】
ｉｘ．熱重量分析（ＴＧ）
ＴＡ  Ｉｎｓｔｒｕｍｅｎｔｓ２９５０熱重量分析器を使用して、分析を行った。較正標準品はニッケル及びＡｌｕｍｅｌ（商標）であった。各試料をアルミニウム試料皿に入れ、ＴＧ炉に挿入した。２５℃で試料を先ず平衡させ、次に、窒素気流下に１０℃／分の加熱速度で、特に指定されないかぎり最終温度３５０℃に加熱した。
【００９８】
ｘ．粉末Ｘ線回折（ＸＲＰＤ）
（ｉ）Ｉｎｅｌ  ＸＲＧ−３０００
１２０°の２θレンジを有する湾曲した位置感受性検出器を備えたＩｎｅｌ  ＸＲＧ−３０００回折計で、粉末Ｘ線回折分析も行った。０．０３°２θの分解能でＣｕ  Ｋα線を使用して、実時間データを収集した。管電圧及びアンペア数を、それぞれ４０ｋＶ及び３０ｍＡに設定した。パターンを直接比較しやすくするために２．５から４０°２θのパターンを表示する。薄壁ガラスキャピラリーに試料を詰めることによって分析用の試料を調製した。データ収集中にキャピラリーを回転させるように動力化されたゴニオメータヘッドに、各キャピラリーを取り付けた。器具の較正は、ケイ素参照標準品を使用して毎日行った。
【００９９】
ｄ．別の計算法
ｉ．ＰＤＦ
Ｘ線非晶質データのコンピュータ分析に使用される方法の１つは、対相関関数（ＰＤＦ）である。名前が示すように、ＰＤＦは、材料内の全てのコヒーレントな原子−原子相互作用の線形和からなる。不完全な（無秩序な）材料は、結晶相と同じ原子−原子相互作用を示すが、それは短い長さスケールにおいてである。従って、そのような材料は、最初の数ナノメートルにおけるＰＤＦのピークを調べることによって、親結晶材料と比較することができる。０Å〜約５Åの範囲のスペクトルの比較は、この領域のアーチファクトのため困難である。
【０１００】
ガラス質材料の形成時では、分子が結晶ピークの位置を緩和させるため、ＰＤＦピークは結晶ピークの位置からいくらか移動する。このことは、熱膨張／収縮事象に似ており、その場合、ＰＤＦピークは少し移動するが、それでも相対的なピーク強度は元の結晶質材料に関係していることが確認できる。材料が熱力学的非晶質状態になると、いくらかの点群対称関係が失われ、複雑度の減少したＰＤＦを与える。ピーク移動するものも存在する。ガラス質／非晶質材料では、ＰＤＦが２〜３最近接（ＮＮ）距離において急速にゼロに低下する。
【０１０１】
Ｘ線パターンにおけるバックグラウンドを最小限にする測定条件を使用し、測定したＸ線データからＰＤＦを計算するアルゴリズムを使用する。全試料について測定データの全範囲を使用し、ＰａｔｔｅｒｎＭａｔｃｈ  ｖ２．２．１を使用して、ＰＤＦを計算した。
【実施例１】
【０１０２】
溶解度推定値
種々の溶媒中において近似溶解度を室温で測定し、その結果を表２に示す。ＣＤＤＯメチルエステルは、使用した有機溶媒の大半で高い溶解度を示している。水への溶解度は、０．１ｍｇ／ｍＬ未満であると考えられる。
【実施例２】
【０１０３】
多型の選別結果
約５０個の多型の選別実験を行った。形態Ａは約５０％の試料から観測された。形態Ａの形成は、特定の結晶化条件に限定されず、種々の実験及び溶媒において調製した。形態Ｂは、凍結乾燥、溶融／急冷、及びいくつかの蒸発実験から調製した。
【０１０４】
使用した溶媒のアルファベット順で表３〜５に多型の選別試料を示す。形態Ａ及び形態Ｂの代表的なＸＲＰＤパターンを図２において比較する。形態の特性評価のデータを、以下の実施例において概説する。
【実施例３】
【０１０５】
ＣＤＤＯメチルエステル−形態Ａ（非微粉化）の特性評価
形態Ａは非溶媒和である（表６）。形態Ａの単結晶構造を、前記の方法に基づいて決定した。ＣＤＤＯメチルエステルの結晶を成長させ、単結晶構造を分析した。結晶構造を単結晶Ｘ線回折によって決定した。ＣＤＤＯメチルエステルの提示された構造を図１に示す。
【０１０６】
正方晶のセルパラメータ及び計算された体積は次の通りである：ａ＝１４．２１６２０（１０）Å，ｂ＝１４．２１６２０（１０）Å，ｃ＝８１．５８７５（１２）Å，α＝９０．００°，β＝９０．００°，γ＝９０．００°，Ｖ＝１６４８８．９（３）Å３。ＣＤＤＯメチルエステルの分子量は、５０５．７０ｇ／ｍｏｌ（Ｚ＝２４）であり、計算された密度は１．２２２ｇｃｍ−３であった。空間群はＰ４３２１２（ｎｏ．９６）であった。結晶データ及び結晶学的データの収集パラメータの概要を、表１０に示す。
【０１０７】
Ｒ値０．０５１（５．１％）によって示されるように、得られた構造の質は高い。一般に、０．０２〜０．０６の範囲のＲ値は最も信頼できる決定構造であるとみなされる。
【０１０８】
単一ＣＤＤＯメチルエステル分子のＯＲＴＥＰ図を図１２に示す。図１３に示されている非対称単位は３個のＣＤＤＯメチルエステル分子を含有している。分子は、図１の提示された構造と同じである。
【０１０９】
結晶軸ａ、ｂ、及びｃに沿って見た充填図をそれぞれ図１４〜１６に示す。水素結合を有さず、結晶構造は多くのファンデルワールス相互作用を有する。結晶ｂ軸に沿って見た図（図１５）は、正方晶螺旋軸の充填される配置の螺旋性、及び予測されるＢＦＤＨ形態を強調表示している。予測される形態は、データ収集に使用した単結晶で観測された性質とよく一致している。
【０１１０】
単結晶データから生じたＣＤＤＯメチルエステルの計算によるＸＲＰＤパターンを図１７に示す。ＣＤＤＯメチルエステルの実験により得られたＸＲＰＤパターンを図１８に示す。形態ＡのＸＲＰＤパターンにおける特徴的ピークを表１７に示す。計算及び実験により得られたＸＲＰＤパターンの比較（図１９）によって、実験によるパターンの全てのピークが、計算によるＸＲＰＤパターンに示されていることが明らかである。このことは、バルク体がおそらく単一相であることを示している。ピーク位置において見られる共通のわずかなシフトは、実験の粉末パターンを室温で収集し、単結晶データを１５０°Ｋで収集したことによるものと考えられる。構造の質を向上させるために、単結晶分析に低温を使用する。
【０１１１】
要約すれば、ＣＤＤＯメチルエステルの形態Ａの単結晶構造は、提示された分子構造と一致することが確認された。空間群はＰ４３２１２（ｎｏ．９６）と確認された。ＣＤＤＯメチルエステルの構造は、結晶ｂ軸に沿って螺旋状に充填された３個の分子から成る。実験によるパターンの全ピークが計算によるＸＲＰＤパターンに示されており、バルク体がおそらく単一相であることが示唆されている。
【０１１２】
形態Ａの熱データを図３に示す。そのＤＳＣ曲線は、約１５７℃におけるベースラインシフト、及び約２２２℃の開始温度での吸熱（約２２４℃においてシグナルが最大）を示している。約２２４℃における事象は、ホットステージ顕微鏡法による溶融であることが確認された（図４）。熱重量分析（ＴＧ）曲線は、１５０℃まで０．３４％の無視しうる重量減少が生じ、続いて１５０〜２１０℃において１．２％の重量減少が生じたことを示す。カールフィッシャーデータは、材料が約０．３８％の残留水を含有することを示しており、このことは、ＴＧによって観測された初期重量の減少と一致する。
【０１１３】
ＤＶＳデータは、形態Ａが吸湿性でないことを示す（図５）。実験を通して、材料の重量変化はわずかであることが示された。得られた材料はＸＲＰＤで分析され、形態Ａである。
【０１１４】
ＳＥＭ画像を図６に示す。錐体、タブレット及び板状等のいくつかの結晶の性質が観察される。
【０１１５】
種々の条件において、形態Ａの物理的安定性を調べた（表７）。２５℃／６０％ＲＨ又は４０℃／７５％ＲＨで７日間ストレスを加えた試料は共に、わずかな重量変化（それぞれ、０．６％の減少及び０．２％の増加）を示し、このことは、形態Ａが吸湿性でないことを示している。２つの試料を、１つは乾燥状態で、もう１つは少量の水と共に、ボールミルで約２０分間粉砕した。全試料をＸＲＰＤにより再分析したところ、形態Ａを維持していた。１９５℃で１５分間試料にストレスを加え、２％の重量減少を示した。得られた材料のＸＲＰＤは、形態Ａのものと同様であるが、ベースラインのノイズの増加は顕著である（図７）。
【０１１６】
溶液ＮＭＲスペクトルを図８に示す。スペクトルは、ＣＤＤＯメチルエステルの構造と一致している。約１．６及び７．３ｐｐｍにおけるピークは、それぞれ水及びクロロホルム（交換による）を表している。
【０１１７】
形態Ａは非溶媒和、かつ、非吸湿性であることから、ホットステージ顕微鏡法の際に分析者の観測に基づくと約２２８℃で溶融する。
【実施例４】
【０１１８】
ＣＤＤＯメチルエステル−形態Ａ（微粉化）の特性評価
ＸＲＰＤによって、微粉化した形態ＡのＣＤＤＯメチルエステルが、形態Ａであることを確認した（図２、表１）。微粉化した材料は、当技術分野で周知の従来法、例えばエアジェットミリングによって製造できる。これらの知見は、微粉化がそのＸＲＰＤパターンを変えるような形態Ａへの影響を及ぼさないことを示していると考えられる。
【実施例５】
【０１１９】
ＣＤＤＯメチルエステル−形態Ｂの特性評価
形態Ｂ材料は、表３に示すように、凍結乾燥、溶融／急冷、及び他のいくつかの蒸発実験から調製できる。
【０１２０】
変調ＤＳＣ（ＭＤＳＣ）データを図９に示す。可逆曲線は、約１２５℃におけるガラス転移温度（Ｔｇ）を示している。不可逆曲線は、１９５℃で最大となるシグナルを有する発熱、及び２２３℃で最大となるシグナルを有する吸熱を示している。不可逆事象は、形態Ｂ材料の結晶化（発熱）が生じ、続いて結晶化した材料の溶融（吸熱）が生じたことによって起こった可能性が非常に高い。
【０１２１】
種々の条件における形態Ｂ材料の物理的安定性を調べた（表９）。２２℃／９７％ＲＨ、４０℃／７５％ＲＨ、８０℃／０％ＲＨ、及び１９５℃／周囲ＲＨにおいてストレスを加えた試料は、形態Ｂのままであった。２００℃／周囲ＲＨで６０分間にわたって材料にストレスを加えることによって、形態Ａ及び少量の形態Ｂ材料を生じた（図１０）。
【０１２２】
溶液ＮＭＲスペクトルを図１１に示す。スペクトルは、ＣＤＤＯメチルエステルの構造と一致している。約１．６、５．３及び７．３ｐｐｍにおけるピークは、それぞれ、水、ジクロロメタン及びクロロホルムを表す。
【０１２３】
形態Ｂは、吸湿性でなく、約２００℃で形態Ａに結晶化し、約１２５℃〜１３０℃のガラス転移温度（Ｔｇ）を有する。
【０１２４】
要約すれば、形態Ｂは吸湿性でない。ＭＤＳＣデータは、形態Ｂのガラス転移温度（Ｔｇ）が、約１２５℃〜１３０℃であることを示している。形態Ｂ材料は、約２００℃でストレスを加えた場合に形態Ａに結晶化する。
【実施例６】
【０１２５】
形態ＢのＣＤＤＯメチルエステル及びＣＤＤＯメチルエステルポリマー賦形剤分散物の安定性試験
（ｉ）精製した形態Ｂの試験
形態ＢのＣＤＤＯメチルエステルを、種々のストレス条件に付した。表１５は、これらの試験のいくつかの結果を示している。溶媒として酢酸エチルを使用した、有用ではあるが好ましくない本発明の実施形態によって調製した形態ＢのＣＤＤＯメチルエステルは、かなりの安定性を示す。それにもかかわらず、酢酸エチルの存在下で調製した形態Ｂ試料の試験では、６０℃及びそれ以上の温度で２８日間保存した後に、形態Ａが形成することが明らかとなった。これに対して、本発明の好ましい実施形態（下記の実施例１１はその例である）によって調製した全ての試料は、特に厳しい条件下でのストレス試験後でも、非晶質特性を保持していた（表１５参照）。これらの試験は、特に前記の好ましい実施形態によって製造された場合に、形態Ｂ材料の驚くべき安定性を示している。
【０１２６】
さらに、種々の条件下で調製した形態Ｂ試料が同様の化学特性を有するかについて分析した。前記の通り、低温粉砕、溶融急冷、及び噴霧乾燥法によって形態Ｂ試料を調製した。さらに、微粉化していない形態Ｂを微粉化して、微粉化形態Ｂを調製した。試料のＰＤＦ分析を行い（図２８）、その試料が性質上、ガラス質であることを確認した。
【０１２７】
（ｉｉ）ＣＤＤＯ−Ｍｅ分散調製物を用いた試験
噴霧乾燥によって調製した、形態Ｂの種々のポリマー固体分散物の性能を比較するために、試験を行った。試験した生成物の特性は、安定性及び薬剤溶解プロファイルを含んでいた。
【０１２８】
活性医薬成分（ＡＰＩ）対ポリマーの３種の比率が、２０：８０、４０：６０及び６０：４０％ｗ／ｗとなる種々のポリマーを使用した。
【０１２９】
下記の３つのポリマーを選択した：
メタクリル酸−エチルアクリレートコポリマー（１：１）；
コポビドン（１−ビニル−２−ピロリドン−ビニルアセテートコポリマー（３：２））；ヒプロメロースフタレート。
【０１３０】
形態Ａ結晶質材料又は形態Ｂ材料のＣＤＤＯ−Ｍｅ及び試験用に選択したポリマーの溶液を、一般に溶液中１０〜２０ｗｔ％の固形物を与えるのに適切な重量比で、好適な溶媒に溶解させた。一般に使用した溶媒はアセトンであった。乾燥及びキャリヤーガスとして窒素を使用して、二流体ノズルを備えた実験室スケールの噴霧乾燥器（ＢUＣＨＩ、Ｂ−２９０型）によって、その得られた溶液を噴霧乾燥した。キャリヤーガス入口温度は６５〜８５℃を、出口温度は５０〜６０℃を一般に使用した。固形物を収集し、噴霧乾燥粉末を真空下で再び乾燥させ、有機溶媒の度合いをさらに減少させた。
【０１３１】
残留有機溶媒、ガラス転移温度（Ｔｇ）及び嵩密度について、噴霧乾燥粉末を分析した。再度乾燥させた後に、その粉末について、純度、水含有量、平均粒度、粉末Ｘ線回折（ＸＲＰＤ）による結晶質材料の不存在、及び溶解プロファイルも分析した。
【０１３２】
分散物の物理化学的特性を、短期のストレス後（４０℃／７５％ＲＨで５日後）に、ＸＲＰＤ及び変調示差走査熱量測定（ｍＤＳＣ）によって評価した。
【０１３３】
これらの試験によって、ガラス転移温度Ｔｇが、おそらくは短期のストレスを加えている間の湿分の吸収によって、ストレス負荷中に低下することが分かった。その低下は、低いＣＣＤＯメチルエステル対ポリマーの比率を有する処方物を使用した場合に、より顕著であった。短期のストレス前の試料について、１つ又は２つの吸熱転移がより高い温度で観測されたが、これらの温度は初期に観測された温度より幾分低い。これらの転移に関係したエンタルピーは、ポリマー含有量の減少に伴って減少した。このことは、その転移がポリマーと関係しており、結晶形の溶融とは関係していない可能性が高いことを示している。実際に、ＰＶＰ／ＶＡを使用して調製した分散物について、この吸熱転移の温度は、製造業者から受け取った純粋な賦形剤について観測されたものと同様であった。各場合に、ストレス後のＸＲＰＤプロファイルでは、約１３．５°２θを中心とする特徴的なハローパターンが続き、結晶形に関連したピークは検出されなかった。
【０１３４】
より大規模な噴霧乾燥装置を使用して、２つの処方物についてさらに噴霧乾燥試験を行った。その場合、Ｎｉｒｏパイロットスケール乾燥器ＰＳＤ−１型（ｍｏｂｉｌｅ  ｍｉｎｏｒ２０００）を使用した。前記と同等のノズル及び噴霧乾燥条件も使用した。表２０及び２１は、噴霧乾燥用に調製した溶液、及び噴霧乾燥後の溶液の特性を要約している。処方物は、形態Ｂより低いＴｇを有するポリマーを含有するよう処方したため、純粋形態Ｂと比較してより低いＴｇを示した。
【実施例７】
【０１３５】
ＣＤＤＯメチルエステルの投与：カニクイザルにおける形態Ｂ対形態Ａ
この試験の段階１において、純粋で微粉化した形態ＡのＣＤＤＯ−Ｍｅ又は純粋で微粉化したＣＤＤＯ−Ｍｅの形態Ｂを含有する多数の硬質ゼラチンカプセルを、下記のように調製した：（ｉ）適切に計量した薬剤物質の純粋形態を、サイズ１の硬質ゼラチンカプセルに添加し、（ｉｉ）カプセルを密閉した。別の賦形剤は使用しなかった。ＣＤＤＯメチルエステルの形態Ｂ又は形態Ａを、ゼラチンカプセルでカニクイザルに経口投与した（全ての場合で、投与量は４．１ｍｇ／ｋｇ）。
【０１３６】
ＣＤＤＯメチルエステルの形態Ｂの投与は、サルにおいて、ＣＤＤＯメチルエステルの形態Ａを同じ投与量で投与した場合に比べ約５２０％高い暴露量の中央値を与えた。表１１は、各動物の薬剤暴露を比較している。この試験において、「ｎ」値を増加させ、データ信頼性を高めるために、交差法を行った。交差の間に、１週間の洗い流し期間を組み込んだ。図２０は、試料採取した母集団における、時間の経過に対する、ＣＤＤＯメチルエステルの両形態の得られた血漿濃度を示す。図２１は動物♯５０５Ｍ及び♯５０７Ｆの比較したＣＤＤＯメチルエステル血漿濃度を示す。図２２は、動物♯５０８Ｆ及び♯５０２Ｍの比較したＣＤＤＯメチルエステル血漿濃度を示す。
【０１３７】
さらに、ＣＤＤＯメチルエステルの経口剤形（ＣＤＤＯメチルエステル賦形剤分散物を含有する経口剤形を包含する）の比較生物学的利用能を評価するために、下記のように２つの別の試験段階２及び３を行った。これらの試験は、いくつかのＣＤＤＯ−Ｍｅの形態Ｂ、即ち実施例６で記載したポリマー分散物を含んだ。全ての処方物は、一般に使用される処方添加剤を含有していた。
【０１３８】
段階２：
微粉化した形態Ａ材料の試料から開始して、ナノ結晶質ＣＤＤＯ−Ｍｅの水性懸濁液を調製した。平均寸法２ｍｍのジルコニアボールを含有するＲｅｔｓｃｈ（登録商標）Ｐｌａｎａｔｏｒｙ  Ｂａｌｌ  Ｍｉｌｌ  ＰＭ  ４００型に、２５ｇｍの微粉化したＣＤＤＯ−Ｍｅ（平均粒度分布６．１ｕＭ）、５ｇｍのドキュセートナトリウム、１ｇｍのＴｗｅｅｎ８０、及び６８．３ｇｍの水を装填した。約４００ＲＰＭで粉砕を開始し、２時間継続した。レーザー光粒度計を使用した粒度分布（ＰＳＤ）の測定によって、０．３７μＭの平均ＰＳＤが得られたことが示された。この濃厚懸濁液に、１ｇｍの微結晶性セルロース及び０．２ｇｍのキサンタンガムを添加し、短時間混合し、懸濁液を冷却保存した。
【０１３９】
スプレーノズルサイズが０．４ｍｍのトップスプレーアセンブリを使用して、実験室規模のＡｅｒｏｍａｔｉｃ  Ｓｔｒｅａ  １流動層において、乾燥賦形剤ブレンドにボールミル粉砕したナノ懸濁液を吹付け塗布した。入口温度を５５℃に設定した。吹付けの間の出口温度は３２〜３５℃であった。得られた顆粒を、約５分間、出口温度が３８℃に達するまで乾燥させた（添付書類（Ａｔｔａｃｈｍｅｎｔ）３−５）。被覆物の組成を下記に示す。
【表４】
2018009001.tif 000008
【０１４０】
得られた乾燥顆粒をＨＰＬＣ分析にかけて、活性成分を定量したところ、１４．４％（ｗｔ／ｗｔ）となり、理論値（５．７％）よりかなり高かった。ＨＰＬＣ分析に基づいて、カプセルは、正味のＣＤＤＯ−Ｍｅ含有量が３０ｍｇになるように充填した。
【０１４１】
微結晶性セルロース、アルファ化デンプン、クロスポビドン（崩壊剤として機能する）、コロイド状二酸化ケイ素及び植物等級ステアリン酸マグネシウムを添加剤として使用して、結晶質の微粉化した形態Ａ及び非晶質の微粉化した形態Ｂの処方物を、通常の乾燥粉末ブレンド法によって調製した。平均ＰＳＤが６．１μＭの微粉化したＣＤＤＯ−Ｍｅの形態Ａを、形態Ａの処方物に使用し、平均ＰＳＤが１０．８μＭの微粉化したＣＤＤＯ−Ｍｅの形態Ｂを、対応するＣＤＤＯ−Ｍｅの形態Ｂの処方物に使用した。下記の表は、両方の処方物の定量的組成を示す。
【表５】
2018009001.tif 000009
【０１４２】
１５匹の雄のカニクイザル（Ｍａｃａｃａ  ｆａｓｃｉｃｕｌａｒｉｓ）のそれぞれに、目標投与量が１０ｍｇ／ｋｇとなるように、ＣＤＤＯメチルエステル（３種類の処方物、１処方物につき５匹のサル）を単一経口投与した。サルは年齢１〜３才であり、体重２．５〜３．５ｋｇであった。血液試料を、投与後７２時間まで収集した。
【０１４３】
段階３：
微結晶性セルロース、ラクトース一水和物、クロスポビドン（崩壊剤として機能する）及びラウリル硫酸ナトリウムを添加剤として使用して、実施例６に記載したＣＤＤＯ−Ｍｅ賦形剤分散物をさらに、通常の乾燥粉末ブレンド法によって処方した。各処方物の定量的組成を下記に示す。
【表６】
2018009001.tif 000010
【０１４４】
好適な洗い流し期間（７〜１０日間）の後、段階２に使用した同一の１５匹の雄カニクイザルのそれぞれに、目標投与量が１０ｍｇ／ｋｇとなるように、ＣＤＤＯメチルエステル（３種類の処方物、１処方物につき５匹のサル）を単一経口投与した。血液試料を、投与後７２時間まで収集した。
【０１４５】
下記の表は、試験の各段階を要約している
【表７】
2018009001.tif 000011
【０１４６】
雄のカニクイザルに投与したＣＤＤＯメチルエステルの平均静脈内投与量及び平均経口投与量並びに平均濃度を下記に要約する：
【表８】
2018009001.tif 000012
【０１４７】
段階２においては、サイズ２のゼラチンカプセルを使用して処方物を送達し、段階３においては、サイズ１のゼラチンカプセルを送達に使用した。各カプセルにおける正味薬剤含有量は３０ｍｇであり、それは、各サルの体重が３ｋｇであるという仮定に基づいた１０ｍｇ／ｋｇの薬剤投与量に対応する。カプセルを経管栄養器具に加え、動物に経管栄養器具を取り付け、空の注射器による空気圧によって経管栄養器具の末端からカプセルを放出させた。最後のカプセルの投与後に、少量の水（約１０ｍＬ）を経口的に与えた。
【０１４８】
下記の各時点（実際の時間を記録した）で、各動物の大腿静脈又は動脈から、血液試料（約１ｍＬ）を逐次採取し、Ｋ２−ＥＤＴＡを含有する試験管に移した：
段階２ 投与前、投与後１、２、４、８、１６、２４、４８及び７２時間
段階３ 投与前、投与後１、２、４、８、１６、２４、４８及び７２時間
収集後、どの試料も充分に混合し、約４℃で冷蔵する前にぬれた氷上に置いた。血液中のＣＤＤＯメチルエステル濃度は、ＨＰＬＣ−ＭＳ／ＭＳによって分析した。
【０１４９】
結果を表２２及び図３０に示す。段階２について、形態Ｂは、試験した２つの形態Ａの処方物より有意に高い生物学的利用能を示した。段階３の結果は、各ＣＤＤＯ−Ｍｅ、即ちポリマー分散物に基づく処方物が、微粉化した形態Ａ又はナノ結晶質形態Ａの処方物のいずれよりも極めて高い生物学的利用能を有することを示した。メタクリル酸コポリマーＣ型及びＨＰＭＣ−Ｐ処方物は、被験サルにおいて最も高い生物学的利用能を示した。
【実施例８】
【０１５０】
ＣＤＤＯメチルエステルのヘミベンゼネート形態の特性評価
ＣＤＤＯメチルエステル合成の最後の回収段階を繰り返す種々の実験を行った。Ｈｏｎｄａら、２０００を参照のこと。その目的は、ベンゼン／アセトン（１０：１）の溶液混合物から結晶質材料を分離することであった。
【０１５１】
約１００ｍｇのＣＤＤＯメチルエステルを、３００μＬのベンゼン／アセトン（１０：１）に溶解し、０．２−μｍナイロンフィルターで濾過した。次に、超音波処理装置により溶液を１０分間音波処理し、蓋を取ったバイアル中において室温で一晩蒸発させた。透明なゲルが形成され、１００μＬのベンゼン／アセトン（１０：１）を添加した。その溶液を、超音波処理装置で約３０分間、超音波処理したところ、白色沈殿物が形成した。固形物を風乾した。
【０１５２】
他の実験において、約２００ｍｇのＣＤＤＯメチルエステルを、０．８ｍＬのベンゼン／アセトン（１０：１）に溶解させ、０．２−μｍナイロンフィルターで濾過した。次に、その溶液を２つの１−ドラムバイアルに均等に分けた。次に、試料Ａ及びＢを室温で数時間、急速蒸発させた。試料Ａに蓋をし、冷凍庫に入れた。試料が凍結した後、室温で解凍した。ヘラを用いて小さい引っ掻きを導入し、試料を室温で蒸発させた。白色固形物が形成され、風乾した。試料Ｂに蓋をし、室温で置き、室温で一晩おいた後に透明溶液になった。ヘラを用いて小さい引っ掻きを導入し、試料を室温で蒸発させた。白色固形物が形成され、風乾した。
【０１５３】
いくつかのこれらの実験から、ヘミベンゼネートであることが確認された結晶質材料を得た。前記のように、軽微な妨害作用、例えば、回収容器内での音波処理又は単なる小さい引っ掻きの導入が、ベンゼン溶媒和物の結晶化を促進する（表１２）。
【０１５４】
ヘミベンゼネートの特性評価データを表１３に要約する。ヘミベンゼネートＸＲＰＤパターンの特徴的なピークが、表１９に示されている。ＤＳＣ曲線は、図２３のＴＧサーモグラフにおける約７．０％の重量減少に関連して、１３３℃付近の幅広い吸熱を示している。重量減少はおそらく、ベンゼンが揮発したからであり（下記のＮＭＲ考察を参照）、ＣＤＤＯメチルエステルの各モルにつき０．５ｍｏｌのベンゼンに相当する。２２３℃付近で観測されたＤＳＣ吸熱は、脱溶媒和した材料の溶融によって生じる可能性が極めて高い。
【０１５５】
これらのデータは、ＣＤＤＯメチルエステルの以前に分離された形態と本発明のその形態との区別を明らかにしている。
【実施例９】
【０１５６】
ＣＤＤＯメチルエステルの新規ジメタノレート形態の特性評価
ＣＤＤＯメチルエステルジメタノール溶媒和物を、下記の手順に従い調製した。約５００ｍｇのＣＤＤＯメチルエステルを、２０ｍＬのメタノールに６０℃で溶解させた。次に、その溶液を、２０ｍＬの冷メタノールに−１０℃で撹拌しながらゆっくり添加した。白色固形物を真空濾過によって収集した後、冷凍庫に保存した。
【０１５７】
特性評価データを表１４に要約する。ジメタノレートＸＲＰＤパターンの特徴的なピークが、表１８に示されている。
【０１５８】
ＤＳＣ曲線は、ＴＧサーモグラフにおける約１１％の重量減少に関連して、１０２℃付近の幅広い吸熱を示している（図２４）。ＴＧＩＲデータは、重量減少が約２．０ｍｏｌのメタノールの揮発によることを裏付けている（図２５）。ＴＧＩＲ実験から得られた物質を回収したところ、ＸＲＰＤにより非晶質であることが分かった（図２６）。約１３０℃におけるベースラインシフト、２０３℃付近の幅広い発熱、それに続く鋭い吸熱（開始：２２３℃）も、ＤＳＣ曲線において見られる。これらの事象は、ジメタノール溶媒和物の脱溶媒が生じ、非晶質材料が形態Ａに結晶化し、その結晶質材料が溶融したことによって得られた非晶質材料（形態Ｂ）のＴｇを示している可能性が極めて高い。
【０１５９】
溶液プロトンＮＭＲスペクトルを得た。ケミカルシフトの帰属は行わなかったが、ＣＤＤＯメチルエステルの化学構造と一致していると考えられる。約３．５１ｐｐｍにおけるピークは、メタノールを表し、約１．７ｍｏｌに相当する。この結果は、前記の熱データと一致している。
【実施例１０】
【０１６０】
ＣＤＤＯメチルエステルを用いた臨床試験
臨床開発のために、微粉化形態Ａを使用して処方したＣＤＤＯ−Ｍｅを選択し、以前の治療に対して充分に反応しなかった進行癌を有する患者において、第Ｉ相安全性指向試験を先ず行った。この第Ｉ相用量増加試験において、種々の形態の進行（転移）癌を有する２１人の成人患者に、ＣＤＤＯ−Ｍｅを投与した。患者にＣＤＤＯ−Ｍｅカプセルの１日量を、５〜９００ｍｇ／日（特に、５、１０、２０、４０、８０、１５０、３００、６００又は９００ｍｇ／日）の用量で投与した。患者が容認できない毒性を経験するか、又は疾患進行の徴候を示すまで繰り返される「サイクル」で、ＣＤＤＯ−Ｍｅを投与した。この試験において、ＣＤＤＯ−Ｍｅの１サイクルは２１日間の連続投与に続く７日間の休止期間から成り、その後に、患者は次のサイクルを開始することができた。
【０１６１】
ＣＤＤＯ−Ｍｅの安全性及び抗腫瘍活性を調査した。さらに、ＣＤＤＯ−Ｍｅの生物学的作用も特性評価した。ＣＤＤＯ−Ｍｅは、これらの患者において非常によく許容され、有意な薬剤関連有害事象も報告されなかった。第二治療サイクルの終了後の第一評価時点において、幾人かの患者（評価可能患者の約７５％）が、安定疾患を有していると考えられた（標準的な放射線及び臨床基準に基づく）。第二サイクルの終了前に進行疾患の徴候を有することが見い出された患者は、形式的に評価されず、評価可能患者の群に含まれなかった。メラノーマ及び腎細胞癌の患者を含む５人の患者は、安定疾患を示し続け、治療の４サイクル後に、個々の腫瘍病変が退縮する徴候を示した。４人の患者は、治療の少なくとも６サイクル後に、安定疾患を有すると考えられた。処方計画により１日当たり少なくとも４０ｍｇのＣＤＤＯ−Ｍｅの用量を投与されたいずれの患者においても、新たな転移は生じなかった。
【０１６２】
ＣＤＤＯ−Ｍｅの周知の抗炎症特性に基づいて、第Ｉ相試験で患者の循環炎症性サイトカインを評価した。５ｍｇ／日と同じくらい低い投与量で、ＭＭＰ−９、ＴＮＦα、ＩＬ−８及びＶＥＧＦ等のいくつかの循環炎症誘発性サイトカイン及びケモカインの減少が見られた。特に、ＴＮＦα（慢性関節リウマチ等の疾患の炎症過程において重要な役割を果たしていることが知られている）は、上昇したＴＮＦベースライン値を有する３人の患者において、実質的に、又は検出限界未満に減少した（各患者につき、１０、２０及び４０ｍｇ／日の治療投与量）。標的に結合して不活性にする抗ＴＮＦモノクローナル抗体と異なり、ＣＤＤＯ−Ｍｅは、ＴＮＦαの産生を減少させ、その結果としてＴＮＦαの循環レベルを減少させる。
【０１６３】
さらに、抗酸化酵素及び解毒酵素を包含する第２相遺伝子産物を、第Ｉ相試験における患者の末梢血単核細胞において測定した。第２相転写活性のマーカーであるＮＱＯ１（ＮＡＤ（Ｐ）Ｈ：キノンオキシドレダクターゼ）の顕著な誘導が、１０ｍｇ／日及びそれ以上の投与量において観測された。
【０１６４】
ＣＤＤＯ−Ｍｅによる２サイクルの治療後に数人の患者から採取した腫瘍生検データは、シクロオキシゲナーゼ−２（ＣＯＸ−２）、誘導型一酸化窒素シンターゼ（ｉＮＯＳ）及びホスホリル化ＳＴＡＴ３（ｐＳＴＡＴ３）の腫瘍組織レベルにおける顕著な減少を示した。これらの各タンパク質の高レベルの発現は、腫瘍進行及び低い臨床結果に相関していることが知られている。数人の患者における腫瘍生検データは、ＣＤＤＯ−Ｍｅによる２サイクルの治療後に腫瘍細胞死が顕著に生じることも示した。血清クレアチニンのレベルは、この試験における８０％より多い患者において、治療前のベースライン値と比較した場合、２１日目において有意に低かった。複数サイクルによる治療を継続した多くの患者は、血清クレアチニンの継続的な減少を示した。血清クレアチニンは広く使用されている腎機能の指標であるので、これらの観測は、ＣＤＤＯ−Ｍｅによる治療が腎機能を向上させることを示している。
【０１６５】
これらの試験は、癌患者におけるＣＤＤＯメチルエステルの有利な作用を示すヒト癌患者データを提供する。データはさらに、腎機能不全等の他の炎症関連疾患の患者においてＣＤＤＯ−Ｍｅが臨床的に有利な作用を有する可能性が高いことも示している。
【実施例１１】
【０１６６】
ジメタノール溶媒和物中間体を使用した形態Ｂの大規模生成
１ｋｇの形態ＡのＣＤＤＯ−Ｍｅを、６０±５℃メタノールに溶解させて、完全な溶液を得た。−５℃〜−１５℃の冷メタノールの入った容器に、得られたＣＤＤＯ−Ｍｅの温溶液を添加し、添加の間中、撹拌及び−５℃〜−１５℃の温度を維持した。得られたＣＤＤＯ−Ｍｅの結晶質ジメタノール溶媒和物の懸濁液を濾過した。図２６に示されているＸＲＰＤパターンと一致したパターン（ＴＧＩＲ分析前）を示す得られた固形物を、オーブンで７０±５℃で乾燥させた。ＸＲＰＤプロファイルが結晶質物質に特徴的な反射を示さなくなるまで、乾燥を続けた。得られたＸＲＰＤ非晶質ＣＤＤＯ−Ｍｅ固形物を篩にかけ、包装した。生成物回収率は６５〜９５％である。
【実施例１２】
【０１６７】
低温粉砕した形態Ａ及び形態Ｂ
形態Ａを低温粉砕し、分析した。低温粉砕（２時間）によって得られた試料の測定Ｘ線データは、約１３．５°２θにおけるピークの幾分かの広がりを示した。低温粉砕した形態ＡのＰＤＦ分析は、形態Ｂ分析と同様の結果を生じた。これらの結果は、低温粉砕した形態Ａがガラス質材料であり、低温粉砕が形態Ｂを生成する代替法を与え得ることを示す。
【０１６８】
形態Ｂを低温粉砕し分析したところ、低温粉砕（１時間）によって得られた試料の測定Ｘ線データは、形態Ｂ材料から開始したものと同様であった。これらの結果は、形態Ｂが安定であり、低温粉砕によって形態が変化しないことを示す。
【表９】
2018009001.tif 000013
【表１０】
2018009001.tif 000014
【表１１】
2018009001.tif 000015
2018009001.tif 000016
【表１２】
2018009001.tif 000017
【表１３】
2018009001.tif 000018
【表１４】
2018009001.tif 000019
【表１５】
2018009001.tif 000020
【表１６】
2018009001.tif 000021
2018009001.tif 000022
【表１７】
2018009001.tif 000023
【表１８】
2018009001.tif 000024
【表１９】
2018009001.tif 000025
【表２０】
2018009001.tif 000026
【表２１】
2018009001.tif 000027
【表２２】
2018009001.tif 000028
【表２３】
2018009001.tif 000029
【表２４】
2018009001.tif 000030
【表２５】
2018009001.tif 000031
【図１】
2018009001.tif 000032
【図２】
2018009001.tif 000033
【図３】
2018009001.tif 000034
【図４−１】
2018009001.tif 000035
【図４−２】
2018009001.tif 000036
【図５】
2018009001.tif 000037
【図６−１】
2018009001.tif 000038
【図６−２】
2018009001.tif 000039
【図７】
2018009001.tif 000040
【図８】
2018009001.tif 000041
【図９】
2018009001.tif 000042
【図１０】
2018009001.tif 000043
【図１１】
2018009001.tif 000044
【図１２】
2018009001.tif 000045
【図１３】
2018009001.tif 000046
【図１４】
2018009001.tif 000047
【図１５】
2018009001.tif 000048
【図１６】
2018009001.tif 000049
【図１７】
2018009001.tif 000050
【図１８】
2018009001.tif 000051
【図１９】
2018009001.tif 000052
【図２０】
2018009001.tif 000053
【図２１】
2018009001.tif 000054
【図２２】
2018009001.tif 000055
【図２３】
2018009001.tif 000056
【図２４】
2018009001.tif 000057
【図２５】
2018009001.tif 000058
【図２６】
2018009001.tif 000059
【図２７】
2018009001.tif 000060
【図２８】
2018009001.tif 000061
【図２９】
2018009001.tif 000062
【図３０】
2018009001.tif 000063